(57)【要約】サンプル中の分析物を検出するための方法が提供され、この方法はコアと、前記コアから半径方向に延在する孔と、分析物を結合するための結合剤と、孔内に固定化された検出剤とを有するナノ粒子に分析物を接触させるステップを含む。こうしたナノ粒子を含むキット、およびアンカー基を示すナノ粒子を生成する方法も提供される。加えて、基体の中および／または上に分散された、コアと、中に固定化された量子ドットを有する半径方向に延在する孔とを有するナノ粒子を含む組成物が提供される。加えて、この組成物を含むたとえばディスプレイデバイス、ＬＥＤデバイス、および太陽電池などの製品、ならびに前記組成物を使用および作製する方法が提供される。【選択図】図１
2019518958.tif 000002
【特許請求の範囲】
【請求項１】
サンプル中の分析物を検出するための方法であって、前記方法は前記分析物をナノ粒子と接触させてその結合を促進するステップを含み、前記ナノ粒子は
（ｉ）コアと、
（ｉｉ）前記コアから半径方向に延在する孔と、
（ｉｉｉ）前記分析物を結合するための結合剤と、
（ｉｖ）前記孔内に固定化された検出剤と
を含むことによって、前記分析物を検出する、方法。
【請求項２】
診断キットであって、
（ａ）分析物を検出するためのナノ粒子であって、
（ｉ）コアと、
（ｉｉ）前記コアから半径方向に延在する孔と、
（ｉｉｉ）前記分析物を結合するための結合剤と、
（ｉｖ）前記孔内に固定化された検出剤と
を含む、ナノ粒子と、
（ｂ）使用のための説明書と
を含む、診断キット。
【請求項３】
前記ナノ粒子はシリカナノ粒子である、請求項１に記載の方法または請求項２に記載のキット。
【請求項４】
前記孔は実質的に円錐形である、請求項１〜３のいずれか一項に記載の方法またはキット。
【請求項５】
前記孔は約５ｎｍから約５０ｎｍの平均孔径を有する、請求項１〜４のいずれか一項に記載の方法またはキット。
【請求項６】
前記孔は約１０ｎｍから約２０ｎｍの平均孔径を有する、請求項５に記載の方法またはキット。
【請求項７】
前記ナノ粒子は約５０ｎｍから約２５０ｎｍの平均粒径を有する、請求項１〜６のいずれか一項に記載の方法またはキット。
【請求項８】
前記結合剤は抗体またはその機能性フラグメントである、請求項１〜７のいずれか一項に記載の方法またはキット。
【請求項９】
前記検出剤は生物発光剤、化学発光剤、および／もしくは蛍光剤であるか、またはそれらを含む、請求項１〜８のいずれか一項に記載の方法またはキット。
【請求項１０】
前記検出剤は量子ドットであるか、またはそれを含む、請求項９に記載の方法またはキット。
【請求項１１】
前記検出剤は西洋ワサビペルオキシダーゼであるか、またはそれを含む、請求項９に記載の方法またはキット。
【請求項１２】
前記検出剤からレポーター信号を生成するステップをさらに含む、請求項１および３〜１１のいずれか一項に記載の方法。
【請求項１３】
前記レポーター信号を生成するステップは、前記検出剤と基質とを接触させることによってそこからの前記レポーター信号の生成を促進するステップを含む、請求項１２に記載の方法。
【請求項１４】
前記レポーター信号を生成するステップは、前記検出剤と電磁放射線とを接触させることによってそこからの前記レポーター信号の生成を促進するステップを含む、請求項１２に記載の方法。
【請求項１５】
前記レポーター信号を検出するステップをさらに含む、請求項１２〜１４のいずれか一項に記載の方法。
【請求項１６】
アンカー基を示すナノ粒子を生成するための方法であって、前記方法は
（ｉ）金属またはメタロイド供給源を提供するステップと、
（ｉｉ）液体環境において、前記金属またはメタロイド供給源を塩基および任意には界面活性剤と接触させるステップと、
（ｉｉｉ）ステップ（ｉｉ）の生成物を前記アンカー基を示す化合物と接触させるステップと
を含むことによって、アンカー基を示す前記ナノ粒子を生成する、方法。
【請求項１７】
前記金属またはメタロイド供給源はシリカであり、前記アンカー基を示す前記化合物は前記アンカー基を示すシリケートである、請求項１６に記載の方法。
【請求項１８】
前記アンカー基はチオール、アミン、カルボキシル基、ポリエチレングリコール基、炭素鎖、およびそれらの任意の組み合わせからなる群より選択される、請求項１６または１７に記載の方法。
【請求項１９】
前記アンカー基はチオールであり、前記アンカー基を示す前記シリケートはチオール含有アルコキシシランである、請求項１７に記載の方法。
【請求項２０】
基体の中および／または上に分散されたナノ粒子を含む組成物であって、前記ナノ粒子は
（ｉ）コアと、
（ｉｉ）前記コアから半径方向に延在する孔と、
（ｉｉｉ）前記孔内に固定化された複数の量子ドットと
を含む、組成物。
【請求項２１】
前記ナノ粒子はシリカナノ粒子である、請求項２０に記載の組成物。
【請求項２２】
前記孔は実質的に円錐形である、請求項２０または請求項２１に記載の組成物。
【請求項２３】
前記孔は約５ｎｍから約５０ｎｍの平均孔径を有する、請求項２０〜２２のいずれか一項に記載の組成物。
【請求項２４】
前記孔は約１０ｎｍから約２０ｎｍの平均孔径を有する、請求項２３に記載の組成物。
【請求項２５】
前記ナノ粒子は約１００ｎｍから約２５０ｎｍの平均粒径を有する、請求項２０〜２４のいずれか一項に記載の組成物。
【請求項２６】
前記複数の量子ドットは第１のグループの量子ドットおよび第２のグループの量子ドットを含み、前記第１および第２のグループの量子ドットは、光源からの第１の光の第１の部分を吸収してそれぞれ第２の色の第２の光および第３の色の第３の光を放射するように適合され、さらに前記第１の光の第２の部分を伝達するように構成される、請求項２０〜２５のいずれか一項に記載の組成物。
【請求項２７】
青色光源による励起の際に、前記第１のグループの量子ドットは赤色光を放射するように適合され、前記第２のグループの量子ドットは緑色光を放射するように適合される、請求項２６に記載の組成物。
【請求項２８】
前記組成物はフィルムであるか、またはそれを含む、請求項２０〜２７のいずれか一項に記載の組成物。
【請求項２９】
前記組成物は実質的に透過性の容器内に封止される、請求項２０〜２７のいずれか一項に記載の組成物。
【請求項３０】
前記基体は実質的に透過性である、請求項２０〜２９のいずれか一項に記載の組成物。
【請求項３１】
前記基体はポリマー、モノマー、樹脂、結合剤、ガラス、金属酸化物、およびそれらの組み合わせからなる群より選択される、請求項２０〜３０のいずれか一項に記載の組成物。
【請求項３２】
（ｉ）光源と、
（ｉｉ）請求項２０〜３１のいずれか一項に記載の組成物を含み、かつ前記光源に光学的に結合された発光層と、
（ｉｉｉ）前記発光層から放射された光を少なくとも部分的に受取るためのディスプレイと
を含む、ディスプレイデバイス。
【請求項３３】
前記光源は青色光源であるか、またはそれを含む、請求項３２に記載のディスプレイデバイス。
【請求項３４】
前記光源は青色ＬＥＤであるか、またはそれを含む、請求項３３に記載のディスプレイデバイス。
【請求項３５】
前記ディスプレイは液晶モジュールであるか、またはそれを含む、請求項３２〜３４のいずれか一項に記載のディスプレイデバイス。
【請求項３６】
（ｉ）陰極と、
（ｉｉ）前記陰極の上の電子輸送層と、
（ｉｉｉ）前記電子輸送層の上に形成された発光層であって、前記発光層は請求項２０〜３１のいずれか一項に記載の組成物を含む、発光層と、
（ｉｖ）前記発光層の上の正孔輸送層と、
（ｖ）前記正孔輸送層の上に形成された陽極と
を含む、発光ダイオードデバイス。
【請求項３７】
（ｉ）電子伝導体層と、
（ｉｉ）請求項２０〜３１のいずれか一項に記載の組成物を含み、かつ前記電子伝導体層に結合された電子放出層と
を含む、太陽電池。
【請求項３８】
発光するための方法であって、前記方法は
（ｉ）請求項２０〜３１のいずれか一項に記載の組成物を含む発光層を提供するステップと、
（ｉｉ）前記発光層内の前記量子ドットの１つまたはそれ以上による吸収が可能な周波数の電磁放射線によって前記発光層を励起するステップと
を含むことによって発光する、方法。
【請求項３９】
ディスプレイによって放射光を受取るステップをさらに含む、請求項３８に記載の方法。
【請求項４０】
電子を放出するための方法であって、前記方法は
（ｉ）請求項２０〜３１のいずれか一項に記載の組成物を含む電子放出層を提供するステップと、
（ｉｉ）前記電子放出層内の前記量子ドットの１つまたはそれ以上による吸収のために好適な周波数の電磁放射線によって前記電子放出層を励起するステップと
を含むことによって電子を放出する、方法。
【請求項４１】
太陽電池の電子伝導体層によって放出電子を受取るステップをさらに含む、請求項４０に記載の方法。
【請求項４２】
固定化された複数の量子ドットを有するナノ粒子を生成するための方法であって、前記方法は
（ｉ）金属またはメタロイド供給源を提供するステップと、
（ｉｉ）液体環境において、前記金属またはメタロイド供給源を塩基および任意には界面活性剤と接触させるステップと、
（ｉｉｉ）ステップ（ｉｉ）の生成物をアンカー基を示す化合物と接触させるステップと、
（ｉｖ）ステップ（ｉｉｉ）の生成物を前記量子ドットと接触させるステップと
を含むことによって、固定化された前記複数の量子ドットを有する前記ナノ粒子を生成する、方法。
【請求項４３】
前記金属またはメタロイド供給源はシリカであり、前記アンカー基を示す前記化合物は前記アンカー基を示すシリケートである、請求項４２に記載の方法。
【請求項４４】
前記アンカー基はチオール、アミン、カルボキシル基、ポリエチレングリコール基、炭素鎖、およびそれらの任意の組み合わせからなる群より選択される、請求項４２または４３に記載の方法。
【請求項４５】
前記アンカー基はチオールであり、前記アンカー基を示す前記シリケートはチオール含有アルコキシシランである、請求項４４に記載の方法。
【請求項４６】
基体の中および／または上にステップ（ｉｖ）の生成物を分散させるステップをさらに含む、請求項４２〜４５のいずれか一項に記載の方法。
【発明の詳細な説明】
【技術分野】
【０００１】
本発明は、分析物を検出するための方法およびキットに関する。特に本発明は、たとえばシリカナノ粒子などのナノ粒子を分析物と接触させることによって、前記分析物を検出するための方法およびキットに関する。加えて本発明は、ナノ粒子を含む組成物と、前記組成物を含む製品とに関する。特に本発明は、量子ドット含有ナノ粒子を含む組成物と、それを含有するたとえば電子ディスプレイ、太陽電池、およびＬＥＤライトなどの製品とに関する。
【背景技術】
【０００２】
イムノアッセイは、高分子もしくは小分子の存在または濃度を検出するための生化学的方法である。最も単純な形のイムノアッセイ法は、検出可能なタグまたは標識を、そのタグまたは標識に付着された抗原または抗体を介して、検出されることが望まれる分析物に接合することによって機能する。分析物との結合を促進するために抗体または抗原を用いることによって、特定の分析物に対する高い特異性を達成できる。標識された抗体または抗原が分析物に結合されると、次いでそれはいくつかの機構を介して検出されてもよい。検出可能な標識またはタグは本質的に多様であり、直接検出されてもよいし、検出可能な信号または種を生成してもよい。標識／タグのタイプは酵素、放射性同位元素、ＤＮＡレポーター、蛍光発生レポーター、電気化学発光タグ、およびその他の種を含む。
【０００３】
酵素結合免疫吸着アッセイ（ＥＬＩＳＡ：Ｅｎｚｙｍｅ−ｌｉｎｋｅｄ  ｉｍｍｕｎｏｓｏｒｂｅｎｔ  ａｓｓａｙ）は高い信頼性および感度を有するため、研究および臨床的分析の両方における主要な分析方法の１つである（非特許文献１）。ＥＬＩＳＡは、分析物を識別して濃度を測定するために抗体および色変化を用いる。従来のＥＬＩＳＡでは、分析物が１つの一次抗体によって特異的に捕捉され、次いでたとえば酵素の西洋ワサビペルオキシダーゼ（ＨＲＰ：ｈｏｒｓｅｒａｄｉｓｈ  ｐｅｒｏｘｉｄａｓｅ）などの１つの検出剤と接合された１つの二次抗体に結合し、それが最終的に基質（たとえば３，３’，５，５’−テトラメチルベンジジン（Ｔｅｔｒａｍｅｔｈｙｌｂｅｎｚｉｄｉｎｅ）、ＴＭＢなど）の添加によって１単位の色変化を生じ、その色変化の強度が定量化のために用いられる（非特許文献１）。しかし、疾患の初期段階における診断および微量しか存在しないバイオマーカーの検出に対しては、こうした検出方法による色変化は検出限界（ＬＯＤ：ｌｉｍｉｔ  ｏｆ  ｄｅｔｅｃｔｉｏｎ）未満となり得る。したがって、ＬＯＤ未満の超低濃度の分析物の検出のために、たとえばＥＬＩＳＡなどの検出方法の感度を改善することは、多くの適用にとって非常に重要である。
【０００４】
信号増幅は、さまざまな検出方法の感度を増加させるための鍵を有する。たとえば、近年はＥＬＩＳＡ信号を増幅するための一致団結した努力が行われてきた。さまざまな戦略の中でも、信号増強のために酵素の量を増やすために酵素を装填した粒子を用いることが、有望な方法となっている。過去の研究においては、リポソーム（非特許文献２）、金ナノ粒子（非特許文献３、非特許文献４）、ポリマー（非特許文献５、非特許文献６）、およびシリカナノ粒子（非特許文献７、非特許文献８）が酵素装填のためのマトリックスとして使用された。ポリマーでコートしたシリカ内に酵素を固定化することによって、２６７倍の感度の改善が報告されており、これは類似したサイズのシリカナノ粒子を用いる類似のイムノアッセイ系よりも大きい（非特許文献５）。
【０００５】
これらの戦略の多くは、単一の粒子に、たとえばＥＬＩＳＡアッセイにおいて用いられる西洋ワサビペルオキシダーゼ（ＨＲＰ）酵素または量子ドットなどの複数の標識を収容するように設計された粒子に依拠する。したがって、これらの単一粒子が抗体または抗原と接合されるとき、結合する分析物は分析物と複数の標識種とを連結してより強力な検出可能信号を生成するため、検出の限界が低くなる。
【０００６】
これらの戦略のいくつかは、いくつかの標識種が表面に装填された固体粒子を用いる。より大きな粒子の表面積は標識付着のためにより広い面積を提供するため、ホスト粒子のサイズを大きくすることによって信号増幅が増強される。しかし、この戦略は顕著な制限を有する。なぜなら、より大きい粒子は立体障害の問題を持ち込み得るからであり、大きいサイズの接合体は、検出のための固体支持と結合する能力が低減することによって検出性が低減することがある。
【０００７】
ＥＬＩＳＡにおける酵素濃縮ナノ粒子の使用は利点を有し、かつ不利益を有し得る。酵素濃度の増加は信号増幅のために有利であるが、酵素活性はＥＬＩＳＡの向上にも重要な役割を演じており、酵素活性は固定化酵素の固有生物活性と、酵素および基質分子の呈色反応効率との両方によって定められる（非特許文献９）。さまざまな方法によって固定化された酵素の固有活性を高めるために、多くの努力がなされてきた（非特許文献５、非特許文献７）。たとえば、酵素活性にほとんど影響せずに酵素を装填するために物理吸着（非特許文献１０、非特許文献１１）が用いられるが、その装填容量は比較的低く、かつ試験の間に酵素放出をもたらすことがある。加えて、酵素活性のわずかな低減をもたらしながら安定した酵素固定化を達成するために化学結合が使用される（非特許文献５）。しかし、酵素−基質反応に対するナノ粒子構造の影響はほとんど報告されていない。基質は反応して信号を生じるために、酵素装填粒子の中に拡散する必要がある。これに関して、基質が酵素装填ナノ粒子内にアクセスしやすいことは、検出感度を増加させるために有益であると考えられる。
【０００８】
メソポーラスシリカナノ粒子（ＭＳＮ：Ｍｅｓｏｐｏｒｏｕｓ  ｓｉｌｉｃａ  ｎａｎｏｐａｒｔｉｃｌｅｓ）は、その大きい表面積、高い孔体積、調整可能な孔径、および調節可能な表面化学のために、タンパク質／薬物送達において大きな注目を集めている（非特許文献１２、非特許文献１３）。信号増幅のために化学結合によって酵素を固定化するためにいくつかのＭＳＮが用いられてきたが、孔径が小さいために酵素は粒子の外表面に装填されており、このことは装填量を制限し、結果として酵素活性の部分的損失をもたらす（非特許文献７、非特許文献１４）。いくつかの他の研究においては、物理吸着によってＭＳＮにＨＲＰが装填され、大きくなった孔径によって装填量の増加が観察された（非特許文献１０、非特許文献１１）。これらの試みにもかかわらず、結果として得られる信号増幅はかなりわずかであった。
【０００９】
蛍光標識を用いる標識に基づくイムノアッセイ法の場合には、複数または高密度の標識のアプローチを用いるときにクエンチング効果のために付加的な課題が生じ得る。ナノ粒子またはその他のホストにおける空間位置決めがうまく制御されない個々の蛍光標識は、互いに容易にクエンチされ得るため、結果として人為的に低い信号が生成される。
【００１０】
したがって、信号増幅を顕著に高めるナノ粒子を用いることによって分析物を検出する改善された方法がなおも必要とされている。
【００１１】
量子ドット増強液晶ディスプレイ（ＬＣＤ：ｌｉｑｕｉｄ  ｃｒｙｓｔａｌ  ｄｉｓｐｌａｙ）は、電子情報の表示を促進するために量子ドット（ＱＤ：ｑｕａｎｔｕｍ  ｄｏｔｓ）を用いる。これに関して、画像を示すＬＣＤパネルに対する高品質／輝度の白色光を生成するために、典型的には一連の青色ＬＥＤからの光によってＱＤの単層が照らされる。大まかにいうと、ＱＤ層は２つのタイプのＱＤを含み、青色光によって照らされたときに一方のタイプは赤色光を放射するのに対し、他方は緑色光を放射する。次いでＬＣＤに対する青色光が典型的に層を単に通過するＬＥＤからの青色光によって提供されることによって、赤色、緑色および青色（ＲＧＢ：ｒｅｄ，ｇｒｅｅｎ  ａｎｄ  ｂｌｕｅ）がともに存在して白色光を生成する。
【００１２】
こうしたディスプレイによる共通の問題点の１つは、従来の設計においてはＱＤの単層しか用いることができないことである。なぜならＱＤを近接して詰め込み過ぎると、それらは互いにクエンチしてＬＣＤに低品質の光を放射するからである。加えて、ＱＤの単層は一般的に青色発光ダイオード（ＬＥＤ：ｌｉｇｈｔ  ｅｍｉｔｔｉｎｇ  ｄｉｏｄｅｓ）からの光を捕捉するときの効率があまり良くないため、ＬＥＤはＱＤ層を介してＬＣＤパネルを照らすために十分な光を提供するために、比較的強力な光を出力する必要がある。このことは、たとえば過剰な熱を生じ、ディスプレイの電力消費を増加させ、ディスプレイの寿命を短くするおそれがある。
【００１３】
このＱＤの問題は、たとえば携帯電話およびラップトップコンピュータなどの電池式のデバイスに特に関係する。これらのデバイスにおいて、ディスプレイは電池の高い割合のエネルギを消費するため、より低電力消費のディスプレイは電池の寿命を顕著に延長し得る。ＱＤを用いるＬＥＤライトに対しても同様の議論ができる。
【００１４】
したがって、より低電力で、よりエネルギ効率が高く、かつ／またはより長寿命のディスプレイを可能にするために、ＬＥＤが放射する光のより大きい割合を捕捉してそれをＬＣＤに対する放射光に転換することによって、こうしたＱＤ層の効率を改善することがなおも必要とされている。
【先行技術文献】
【非特許文献】
【００１５】
【非特許文献１】Ｃｒｏｗｔｈｅｒ，  Ｊ．  Ｒ．，  Ｔｈｅ  ＥＬＩＳＡ  ｇｕｉｄｅｂｏｏｋ．  ２０００；  ｐ  １−４１３．
【非特許文献２】Ｓｉｎｇｈ，  Ａ．  Ｋ．；  Ｋｉｌｐａｔｒｉｃｋ，  Ｐ．  Ｋ．；  Ｃａｒｂｏｎｅｌｌ，  Ｒ．  Ｇ．，  Ｎｏｎｃｏｍｐｅｔｉｔｉｖｅ  Ｉｍｍｕｎｏａｓｓａｙｓ  Ｕｓｉｎｇ  Ｂｉｆｕｎｃｔｉｏｎａｌ  Ｕｎｉｌａｍｅｌｌａｒ  Ｖｅｓｉｃｌｅｓ  ｏｒ  Ｌｉｐｏｓｏｍｅｓ．  Ｂｉｏｔｅｃｈｎｏｌ  Ｐｒｏｇｒ  １９９５，  １１，  ３３３−３４１．
【非特許文献３】Ｍａｎｉ，  Ｖ．；  Ｃｈｉｋｋａｖｅｅｒａｉａｈ，  Ｂ．  Ｖ．；  Ｐａｔｅｌ，  Ｖ．；  Ｇｕｔｋｉｎｄ，  Ｊ．  Ｓ．；  Ｒｕｓｌｉｎｇ，  Ｊ．  Ｆ．，  Ｕｌｔｒａｓｅｎｓｉｔｉｖｅ  Ｉｍｍｕｎｏｓｅｎｓｏｒ  ｆｏｒ  Ｃａｎｃｅｒ  Ｂｉｏｍａｒｋｅｒ  Ｐｒｏｔｅｉｎｓ  Ｕｓｉｎｇ  Ｇｏｌｄ  Ｎａｎｏｐａｒｔｉｃｌｅ  Ｆｉｌｍ  Ｅｌｅｃｔｒｏｄｅｓ  ａｎｄ  Ｍｕｌｔｉｅｎｚｙｍｅ−Ｐａｒｔｉｃｌｅ  Ａｍｐｌｉｆｉｃａｔｉｏｎ．  Ａｃｓ  Ｎａｎｏ  ２００９，  ３，  ５８５−５９４．
【非特許文献４】Ｚｈａｎｇ，  Ｚ．  Ｘ．；  Ｌｉｕ，  Ｙ．；  Ｚｈａｎｇ，  Ｃ．  Ｙ．；  Ｌｕａｎ，  Ｗ．  Ｘ．，  Ｈｏｒｓｅｒａｄｉｓｈ  ｐｅｒｏｘｉｄａｓｅ  ａｎｄ  ａｎｔｉｂｏｄｙ  ｌａｂｅｌｅｄ  ｇｏｌｄ  ｎａｎｏｐａｒｔｉｃｌｅ  ｐｒｏｂｅ  ｆｏｒ  ａｍｐｌｉｆｉｅｄ  ｉｍｍｕｎｏａｓｓａｙ  ｏｆ  ｃｉｇｕａｔｏｘｉｎ  ｉｎ  ｆｉｓｈ  ｓａｍｐｌｅｓ  ｂａｓｅｄ  ｏｎ  ｃａｐｉｌｌａｒｙ  ｅｌｅｃｔｒｏｐｈｏｒｅｓｉｓ  ｗｉｔｈ  ｅｌｅｃｔｒｏｃｈｅｍｉｃａｌ  ｄｅｔｅｃｔｉｏｎ．  Ｔｏｘｉｃｏｎ  ２０１５，  ９６，  ８９−９５．
【非特許文献５】Ｑｕ，  Ｚ．  Ｙ．；  Ｘｕ，  Ｈ．；  Ｘｕ，  Ｐ．；  Ｃｈｅｎ，  Ｋ．  Ｍ．；  Ｍｕ，  Ｒ．；  Ｆｕ，  Ｊ．  Ｐ．；  Ｇｕ，  Ｈ．  Ｃ．，  Ｕｌｔｒａｓｅｎｓｉｔｉｖｅ  ＥＬＩＳＡ  Ｕｓｉｎｇ  Ｅｎｚｙｍｅ−Ｌｏａｄｅｄ  Ｎａｎｏｓｐｈｅｒｉｃａｌ  Ｂｒｕｓｈｅｓ  ａｓ  Ｌａｂｅｌｓ．  Ａｎａｌ  Ｃｈｅｍ  ２０１４，  ８６，  ９３６７−９３７１．
【非特許文献６】Ｄｈａｗａｎ，  Ｓ．，  Ｄｅｓｉｇｎ  ａｎｄ  ｃｏｎｓｔｒｕｃｔｉｏｎ  ｏｆ  ｎｏｖｅｌ  ｍｏｌｅｃｕｌａｒ  ｃｏｎｊｕｇａｔｅｓ  ｆｏｒ  ｓｉｇｎａｌ  ａｍｐｌｉｆｉｃａｔｉｏｎ  （ＩＩ）：  ｕｓｅ  ｏｆ  ｍｕｌｔｉｖａｌｅｎｔ  ｐｏｌｙｓｔｙｒｅｎｅ  ｍｉｃｒｏｐａｒｔｉｃｌｅｓ  ａｎｄ  ｌｙｓｉｎｅ  ｐｅｐｔｉｄｅ  ｃｈａｉｎｓ  ｔｏ  ｇｅｎｅｒａｔｅ  ｉｍｍｕｎｏｇｌｏｂｕｌｉｎｈｏｒｓｅｒａｄｉｓｈ  ｐｅｒｏｘｉｄａｓｅ  ｃｏｎｊｕｇａｔｅｓ．  Ｐｅｐｔｉｄｅｓ  ２００２，  ２３，  ２０９９−２１１０．
【非特許文献７】Ｙａｎｇ，  Ｍ．  Ｈ．；  Ｌｉ，  Ｈ．；  Ｊａｖａｄｉ，  Ａ．；  Ｇｏｎｇ，  Ｓ．  Ｑ．，  Ｍｕｌｔｉｆｕｎｃｔｉｏｎａｌ  ｍｅｓｏｐｏｒｏｕｓ  ｓｉｌｉｃａ  ｎａｎｏｐａｒｔｉｃｌｅｓ  ａｓ  ｌａｂｅｌｓ  ｆｏｒ  ｔｈｅ  ｐｒｅｐａｒａｔｉｏｎ  ｏｆ  ｕｌｔｒａｓｅｎｓｉｔｉｖｅ  ｅｌｅｃｔｒｏｃｈｅｍｉｃａｌ  ｉｍｍｕｎｏｓｅｎｓｏｒｓ．  Ｂｉｏｍａｔｅｒｉａｌｓ  ２０１０，  ３１，  ３２８１−３２８６．
【非特許文献８】Ｗｕ，  Ｙ．  Ｆ．；  Ｘｕｅ，  Ｐ．；  Ｋａｎｇ，  Ｙ．  Ｊ．；  Ｈｕｉ，  Ｋ．  Ｍ．，  Ｐａｐｅｒ−Ｂａｓｅｄ  Ｍｉｃｒｏｆｌｕｉｄｉｃ  Ｅｌｅｃｔｒｏｃｈｅｍｉｃａｌ  Ｉｍｍｕｎｏｄｅｖｉｃｅ  Ｉｎｔｅｇｒａｔｅｄ  ｗｉｔｈ  Ｎａｎｏｂｉｏｐｒｏｂｅｓ  ｏｎｔｏ  Ｇｒａｐｈｅｎｅ  Ｆｉｌｍ  ｆｏｒ  Ｕｌｔｒａｓｅｎｓｉｔｉｖｅ  Ｍｕｌｔｉｐｌｅｘｅｄ  Ｄｅｔｅｃｔｉｏｎ  ｏｆ  Ｃａｎｃｅｒ  Ｂｉｏｍａｒｋｅｒｓ．  Ａｎａｌ  Ｃｈｅｍ  ２０１３，  ８５，  ８６６１−８６６８．
【非特許文献９】Ｒｏｄｒｉｇｕｅｓ，  Ｒ．  Ｃ．；  Ｏｒｔｉｚ，  Ｃ．；  Ｂｅｒｅｎｇｕｅｒ−Ｍｕｒｃｉａ，  Ａ．；  Ｔｏｒｒｅｓ，  Ｒ．；  Ｆｅｒｎａｎｄｅｚ−Ｌａｆｕｅｎｔｅ，  Ｒ．，  Ｍｏｄｉｆｙｉｎｇ  ｅｎｚｙｍｅ  ａｃｔｉｖｉｔｙ  ａｎｄ  ｓｅｌｅｃｔｉｖｉｔｙ  ｂｙ  ｉｍｍｏｂｉｌｉｚａｔｉｏｎ．  Ｃｈｅｍ  Ｓｏｃ  Ｒｅｖ  ２０１３，  ４２，  ６２９０−６３０７．
【非特許文献１０】Ｔａｋａｈａｓｈｉ，  Ｈ．；  Ｌｉ，  Ｂ．；  Ｓａｓａｋｉ，  Ｔ．；  Ｍｉｙａｚａｋｉ，  Ｃ．；  Ｋａｊｉｎｏ，  Ｔ．；  Ｉｎａｇａｋｉ，  Ｓ．，  Ｃａｔａｌｙｔｉｃ  ａｃｔｉｖｉｔｙ  ｉｎ  ｏｒｇａｎｉｃ  ｓｏｌｖｅｎｔｓ  ａｎｄ  ｓｔａｂｉｌｉｔｙ  ｏｆ  ｉｍｍｏｂｉｌｉｚｅｄ  ｅｎｚｙｍｅｓ  ｄｅｐｅｎｄ  ｏｎ  ｔｈｅ  ｐｏｒｅ  ｓｉｚｅ  ａｎｄ  ｓｕｒｆａｃｅ  ｃｈａｒａｃｔｅｒｉｓｔｉｃｓ  ｏｆ  ｍｅｓｏｐｏｒｏｕｓ  ｓｉｌｉｃａ．  Ｃｈｅｍ  Ｍａｔｅｒ  ２０００，  １２，  ３３０１−３３０５．
【非特許文献１１】Ｌｉｎ，  Ｎ．；  Ｇａｏ，  Ｌ．；  Ｃｈｅｎ，  Ｚ．；  Ｚｈｕ，  Ｊ．  Ｈ．，  Ｅｌｅｖａｔｉｎｇ  ｅｎｚｙｍｅ  ａｃｔｉｖｉｔｙ  ｔｈｒｏｕｇｈ  ｔｈｅ  ｉｍｍｏｂｉｌｉｚａｔｉｏｎ  ｏｆ  ｈｏｒｓｅｒａｄｉｓｈ  ｐｅｒｏｘｉｄａｓｅ  ｏｎｔｏ  ｐｅｒｉｏｄｉｃ  ｍｅｓｏｐｏｒｏｕｓ  ｏｒｇａｎｏｓｉｌｉｃａｓ．  Ｎｅｗ  Ｊ  Ｃｈｅｍ  ２０１１，  ３５，  １８６７−１８７５．
【非特許文献１２】Ｓｌｏｗｉｎｇ，  Ｉ．  Ｉ．；  Ｖｉｖｅｒｏ−Ｅｓｃｏｔｏ，  Ｊ．  Ｌ．；  Ｗｕ，  Ｃ．  Ｗ．；  Ｌｉｎ，  Ｖ．  Ｓ．  Ｙ．，  Ｍｅｓｏｐｏｒｏｕｓ  ｓｉｌｉｃａ  ｎａｎｏｐａｒｔｉｃｌｅｓ  ａｓ  ｃｏｎｔｒｏｌｌｅｄ  ｒｅｌｅａｓｅ  ｄｒｕｇ  ｄｅｌｉｖｅｒｙ  ａｎｄ  ｇｅｎｅ  ｔｒａｎｓｆｅｃｔｉｏｎ  ｃａｒｒｉｅｒｓ．  Ａｄｖ  Ｄｒｕｇ  Ｄｅｌｉｖｅｒ  Ｒｅｖ  ２００８，  ６０，  １２７８−１２８８．
【非特許文献１３】Ｖａｌｌｅｔ−Ｒｅｇｉ，  Ｍ．；  Ｃｏｌｉｌｌａ，  Ｍ．；  Ｇｏｎｚａｌｅｚ，  Ｂ．，  Ｍｅｄｉｃａｌ  ａｐｐｌｉｃａｔｉｏｎｓ  ｏｆ  ｏｒｇａｎｉｃ−ｉｎｏｒｇａｎｉｃ  ｈｙｂｒｉｄ  ｍａｔｅｒｉａｌｓ  ｗｉｔｈｉｎ  ｔｈｅ  ｆｉｅｌｄ  ｏｆ  ｓｉｌｉｃａ−ｂａｓｅｄ  ｂｉｏｃｅｒａｍｉｃｓ．  Ｃｈｅｍ  Ｓｏｃ  Ｒｅｖ  ２０１１，  ４０，  ５９６−６０７．
【非特許文献１４】Ｃｈｅｎ，  Ｌ．  Ｌ．；  Ｚｈａｎｇ，  Ｚ．  Ｊ．；  Ｚｈａｎｇ，  Ｐ．；  Ｚｈａｎｇ，  Ｘ．  Ｍ．；  Ｆｕ，  Ａ．  Ｈ．，  Ａｎ  ｕｌｔｒａ−ｓｅｎｓｉｔｉｖｅ  ｃｈｅｍｉｌｕｍｉｎｅｓｃｅｎｃｅ  ｉｍｍｕｎｏｓｅｎｓｏｒ  ｏｆ  ｃａｒｃｉｎｏｅｍｂｒｙｏｎｉｃ  ａｎｔｉｇｅｎ  ｕｓｉｎｇ  ＨＲＰ−ｆｕｎｃｔｉｏｎａｌｉｚｅｄ  ｍｅｓｏｐｏｒｏｕｓ  ｓｉｌｉｃａ  ｎａｎｏｐａｒｔｉｃｌｅｓ  ａｓ  ｌａｂｅｌｓ．  Ｓｅｎｓｏｒ  Ａｃｔｕａｔ  Ｂ−Ｃｈｅｍ  ２０１１，  １５５，  ５５７−５６１．
【発明の概要】
【課題を解決するための手段】
【００１６】
本発明は、分析物を検出するための方法およびキットに向けられたものである。加えて本発明は、量子ドット含有ナノ粒子を含む組成物およびそれを含有する製品に向けられたものである。
【００１７】
第１の態様において、本発明はサンプル中の分析物を検出するための方法を提供し、この方法は前記分析物をナノ粒子と接触させてその結合を促進するステップを含み、ナノ粒子は
（ｉ）コアと、
（ｉｉ）前記コアから半径方向に延在する孔と、
（ｉｉｉ）分析物を結合するための結合剤と、
（ｉｖ）前記孔内に固定化された検出剤と
を含むことによって、前記分析物を検出する。
【００１８】
好適には、本態様の方法は、検出剤からレポーター信号を生成するステップをさらに含む。特定の実施形態において、レポーター信号を生成するステップは、検出剤と基質とを接触させることによってそこからの前記レポーター信号の生成を促進するステップを含む。他の実施形態において、レポーター信号を生成するステップは、検出剤と電磁放射線とを接触させることによってそこからの前記レポーター信号の生成を促進するステップを含む。一実施形態において、本態様の方法は、レポーター信号を検出するステップをさらに含む。
【００１９】
第２の態様において、本発明は診断キットを提供し、このキットは（ｉ）分析物を検出するためのナノ粒子を含み、このナノ粒子は
（ｉ）コアと、
（ｉｉ）前記コアから半径方向に延在する孔と、
（ｉｉｉ）分析物を結合するための結合剤と、
（ｉｖ）前記孔内に固定化された検出剤と、
（ｖ）使用のための説明書とを含む。
【００２０】
一実施形態において、第１および第２の態様のナノ粒子は、金属またはメタロイドナノ粒子である。
【００２１】
好適には、金属またはメタロイドナノ粒子は、金属またはメタロイド酸化物ナノ粒子である。
【００２２】
実施形態において、ナノ粒子の金属またはメタロイドは、亜鉛、ジルコニウム、シリカ、チタン、スズ、アルミニウム、セリウム、銅、インジウム、マグネシウム、ニッケル、および鉄からなる群より選択される。
【００２３】
こうした金属およびメタロイドは、それらの公知の酸化物の形の任意の１つまたはそれ以上にて、第１および第２の態様のナノ粒子内に見出されてもよい。
【００２４】
好ましくは、第１および第２の態様のナノ粒子はシリカナノ粒子である。
【００２５】
第１および第２の態様の本発明に関して、孔は好適には実質的に円錐形であるか、または好適には粒子のコアから放射状に広がる樹状スパイクのアレイの間に存在する多孔性で構成される。
【００２６】
好適には、第１および第２の態様の本発明に対して、孔は約５ｎｍから約５０ｎｍの平均孔径を有する。好ましくは、孔は約１０ｎｍから約２０ｎｍの平均孔径を有する。
【００２７】
第１および第２の態様の本発明の一実施形態において、ナノ粒子は約５０ｎｍから約２５０ｎｍの平均粒径を有する。
【００２８】
前述の態様の本発明に関して、結合剤は好適には抗体またはその機能性フラグメントである。
【００２９】
第１および第２の態様の本発明に関して、検出剤は好適には生物発光剤、化学発光剤、および／もしくは蛍光剤であるか、またはそれらを含む。一実施形態において、検出剤は量子ドットであるか、またはそれを含む。代替的実施形態において、検出剤は西洋ワサビペルオキシダーゼであるか、またはそれを含む。
【００３０】
第３の態様において、本発明はアンカー基を示すナノ粒子を生成するための方法を提供し、この方法は
（ｉ）金属またはメタロイド供給源を提供するステップと、
（ｉｉ）液体環境において、金属またはメタロイド供給源を塩基および任意には界面活性剤と接触させるステップと、
（ｉｉｉ）ステップ（ｉｉ）の生成物をアンカー基を示す化合物と接触させるステップと
を含むことによって、アンカー基を示すナノ粒子を生成する。
【００３１】
好ましくは、ナノ粒子は第１および第２の態様に対して記載されたものから選択されるため、それに従って金属またはメタロイド供給源が選択される。
【００３２】
一実施形態において、金属またはメタロイド供給源はシリカであり、アンカー基を示す化合物はアンカー基を示すシリケートである。
【００３３】
一実施形態においては、アンカー基が導入される前にある程度のシリカナノ粒子を形成させるために、ステップ（ｉｉ）と（ｉｉｉ）との間に少なくとも５分間の遅延期間が提供される。
【００３４】
一実施形態において、この方法はさらに、残った界面活性剤テンプレートを除去するために、アンカー基を示すナノ粒子を処理するステップを含む。
【００３５】
界面活性剤の除去は、酸処理によるものであってもよい。
【００３６】
実施形態において、アンカー基はチオール、アミン、カルボキシル基、ポリエチレングリコール基、炭素鎖、およびそれらの任意の組み合わせからなる群より選択される。
【００３７】
好ましくは、アンカー基はチオールであり、アンカー基を示すシリケートはチオール含有アルコキシシランである。
【００３８】
一実施形態において、界面活性剤は四級アンモニウム界面活性剤であってもよい。
【００３９】
供給源がシリカ供給源であるとき、それは任意の加水分解性シリカ供給源であってもよいが、単なる非限定的な例としてＴＥＯＳおよびＴＭＯＳを含むアルキルオルトシリケートが好ましい。
【００４０】
第４の態様において、本発明は基体の中および／または上に分散されたナノ粒子を含む組成物を提供し、ナノ粒子は
（ｉ）コアと、
（ｉｉ）前記コアから半径方向に延在する孔と、
（ｉｉｉ）前記孔内に固定化された複数の量子ドットとを含む。
【００４１】
好適には、ナノ粒子は金属またはメタロイドナノ粒子、たとえば金属またはメタロイド酸化物ナノ粒子などである。いくつかの実施形態において、ナノ粒子の金属またはメタロイドは、亜鉛、ジルコニウム、シリカ、チタン、スズ、アルミニウム、セリウム、銅、インジウム、マグネシウム、ニッケル、および鉄からなる群より選択される。こうした金属およびメタロイドは、それらの公知の酸化物の形の任意の１つまたはそれ以上にて、本態様のナノ粒子内に見出されてもよい。
【００４２】
好ましくは、ナノ粒子はシリカナノ粒子である。
【００４３】
一実施形態において、孔は好適には実質的に円錐形であるか、または好適には粒子のコアから放射状に広がる樹状スパイクのアレイの間に存在する多孔性で構成される。
【００４４】
好適には、孔は約５ｎｍから約５０ｎｍの平均孔径を有する。好ましくは、孔は約１０ｎｍから約２０ｎｍの平均孔径を有する。
【００４５】
一実施形態において、ナノ粒子は約１００ｎｍから約２５０ｎｍの平均粒径を有する。
【００４６】
好適には、複数の量子ドットは第１のグループの量子ドットおよび第２のグループの量子ドットを含み、この第１および第２のグループの量子ドットは、光源からの第１の光の第１の部分を吸収してそれぞれ第２の色の第２の光および第３の色の第３の光を放射するように適合され、さらに第１の光の第２の部分を伝達するように構成される。好ましくは、青色光源による励起の際に、第１のグループの量子ドットは赤色光を放射するように適合され、第２のグループの量子ドットは緑色光を放射するように適合される。
【００４７】
一実施形態において、組成物はフィルムであるか、またはそれを含む。
【００４８】
一実施形態において、組成物は実質的に透過性の容器内に封止される。
【００４９】
好適には、基体は実質的に透過性である。
【００５０】
基体は好適にはポリマー、モノマー、樹脂、結合剤、ガラス、金属酸化物、およびそれらの組み合わせからなる群より選択される。
【００５１】
第５の態様において、本発明はディスプレイデバイスを提供し、このディスプレイデバイスは
（ｉ）光源と、
（ｉｉ）第４の態様の組成物を含み、かつ光源に光学的に結合された発光層と、
（ｉｉｉ）発光層から放射された光を少なくとも部分的に受取るためのディスプレイとを含む。
【００５２】
好適には、光源は青色光源であるか、またはそれを含む。好ましくは、光源は青色ＬＥＤであるか、またはそれを含む。
【００５３】
一実施形態において、ディスプレイは液晶モジュールであるか、またはそれを含む。
【００５４】
第６の態様において、本発明は発光ダイオードデバイスを提供し、この発光ダイオードデバイスは
（ｉ）陰極と、
（ｉｉ）陰極の上の電子輸送層と、
（ｉｉｉ）電子輸送層の上に形成された発光層であって、この発光層は第４の態様の組成物を含む、発光層と、
（ｉｖ）発光層の上の正孔輸送層と、
（ｖ）正孔輸送層の上に形成された陽極とを含む。
【００５５】
第７の態様において、本発明は太陽電池を提供し、この太陽電池は
（ｉ）電子伝導体層と、
（ｉｉ）第４の態様の組成物を含み、かつ電子伝導体層に結合された電子放出層とを含む。
【００５６】
第８の態様において、本発明は発光するための方法を提供し、前記方法は
（ｉ）第４の態様の任意の１つの組成物を含む発光層を提供するステップと、
（ｉｉ）発光層内の量子ドットの１つまたはそれ以上による吸収が可能な周波数の電磁放射線によって発光層を励起するステップと
を含むことによって発光する。
【００５７】
一実施形態において、この態様の方法は、ディスプレイによって放射光を受取るステップをさらに含む。
【００５８】
第９の態様において、本発明は電子を放出するための方法を提供し、前記方法は
（ｉ）第４の態様の任意の１つの組成物を含む電子放出層を提供するステップと、
（ｉｉ）電子放出層内の量子ドットの１つまたはそれ以上による吸収のために好適な周波数の電磁放射線によって電子放出層を励起するステップと
を含むことによって電子を放出する。
【００５９】
一実施形態において、この態様の方法は、太陽電池の電子伝導体層によって放出電子を受取るステップをさらに含む。
【００６０】
第１０の態様において、本発明は固定化された複数の量子ドットを有するナノ粒子を生成するための方法を提供し、この方法は
（ｉ）金属またはメタロイド供給源を提供するステップと、
（ｉｉ）液体環境において、金属またはメタロイド供給源を塩基および任意には界面活性剤と接触させるステップと、
（ｉｉｉ）ステップ（ｉｉ）の生成物をアンカー基を示す化合物と接触させるステップと、
（ｉｖ）ステップ（ｉｉｉ）の生成物を前記量子ドットと接触させるステップと
を含むことによって、固定化された複数の量子ドットを有するナノ粒子を生成する。
【００６１】
一実施形態において、金属またはメタロイド供給源はシリカの供給源であり、アンカー基を示す化合物はアンカー基を示すシリケートである。
【００６２】
好適には、アンカー基はチオール、アミン、カルボキシル基、ポリエチレングリコール基、炭素鎖、およびそれらの任意の組み合わせからなる群より選択される。好ましくは、アンカー基はチオールであり、アンカー基を示すシリケートはチオール含有アルコキシシランである。
【００６３】
一実施形態において、この態様の方法は、基体の中および／または上にステップ（ｉｖ）の生成物を分散させるステップをさらに含む。
【００６４】
状況が別様を必要とするときを除き、本明細書において用いられる「含む（ｃｏｍｐｒｉｓｅ）」という用語、ならびにたとえば「含んでいる（ｃｏｍｐｒｉｓｉｎｇ）」、「含む（ｃｏｍｐｒｉｓｅｓ）」、および「含んだ（ｃｏｍｐｒｉｓｅｄ）」などのその用語の変形は、さらなる元素、構成要素、整数、またはステップを除外することを意図するものではなく、１つまたはそれ以上の記載されていないさらなる元素、構成要素、整数、またはステップを含んでもよい。
【００６５】
不定冠詞「ａ」および「ａｎ」は、単数形の不定冠詞として、または別様にその不定冠詞が示す対象物の２つ以上もしくは単一よりも多くを除外するものとして読まれないことが認識されるであろう。たとえば「孔（「ａ」  ｐｏｒｅ）」は１つの孔、１つまたはそれ以上の孔、および複数の孔を含む。
【図面の簡単な説明】
【００６６】
【図１】（Ａ）従来のサンドイッチ様ＥＬＩＳＡと（Ｂ）超高感度の検出を達成するための高ＨＲＰ装填およびアクセス可能な樹状チャネルを有する設計されたメソポーラスシリカナノ粒子（ＤＭＳＮ：ｄｅｓｉｇｎｅｄ  ｍｅｓｏｐｏｒｏｕｓ  ｓｉｌｉｃａ  ｎａｎｏｐａｒｔｉｃｌｅ）を用いたＥＬＩＳＡ＋との比較を示す図である。
【図２】ＤＭＳＮ−２の（ａ）透過型電子顕微鏡（ＴＥＭ：ｔｒａｎｓｍｉｓｓｉｏｎ  ｅｌｅｃｔｒｏｎ  ｍｉｃｒｏｓｃｏｐｙ）および（ｂ）走査型電子顕微鏡（ＳＥＭ：Ｓｃａｎｎｉｎｇ  ｅｌｅｃｔｒｏｎ  ｍｉｃｒｏｓｃｏｐｙ）画像を示す図である。矢印は開放孔チャネルを示す。
【図３】基質としてＴＭＢ／Ｈ２Ｏ２を用いたエンドポイント法によって測定された、遊離ＨＲＰに対する固定化ＨＲＰの活性を示す図である。その結果をＨＲＰの濃度に対して正規化した。
【図４】異なるインスリン濃度における市販のＥＬＩＳＡおよびＤＭＳＮに基づくＥＬＩＳＡ＋のＯＤ値を示す図である。ｘ軸の数字（１、１／１０、１／１００、１／１０００、および１／２０００）は、ＬＯＤＣ（市販のＥＬＩＳＡキットの検出限界）のインスリンの希釈倍数を表す。ＤＭＳＮ−Ｈ−Ａのみを有してインスリン添加のない対照グループが含まれており、１ＬＯＤ濃度グループにおいてＤＭＳＮ−１−Ｈ−Ａ、ＤＭＳＮ−２−Ｈ−Ａ、およびＤＭＳＮ−３−Ｈ−Ａの値がそれぞれ桃色、緑色、および紫色のバーとして示されている。
【図５】ＥＬＩＳＡ＋の定量化範囲の標準曲線を示す図である。
【図６】ＨＲＰ固定化の機構を示す図である。
【図７】（ａ）ＤＭＳＮ−１、（ｃ）ＤＭＳＮ−２、（ｅ）ＤＭＳＮ−３；およびアミノ修飾した（ｂ）ＤＭＳＮ−１−ＮＨ２、（ｄ）ＤＭＳＮ−２−ＮＨ２、（ｆ）ＤＭＳＮ−３−ＮＨ２のＴＥＭ画像を示す図である。スケールバー：１００ｎｍ。
【図８】（ａ）ＤＭＳＮ−１、（ｂ）ＤＭＳＮ−２、（ｃ）ＤＭＳＮ−３、およびアミノ修飾した（ｄ）ＤＭＳＮ−１−ＮＨ２、（ｅ）ＤＭＳＮ−２−ＮＨ２、（ｆ）ＤＭＳＮ−３−ＮＨ２の窒素吸着−脱着等温線および孔径分布を示す図である。
【図９】チオールアンカー基を取り込んだシリカナノ粒子のＴＥＭ顕微鏡写真を示す図であり、ここでシリカナノ粒子はコアから放射状に広がるシリカスパイクを有する放射状の樹状構造を有する。
【図１０】本発明のディスプレイデバイスの実施形態を示す図である。
【図１１Ａ】実施例４の単分散メソポーラスシリカナノ粒子のＴＥＭ画像（Ａ−Ｂ）を示す図である。
【図１１Ｂ】実施例４の単分散メソポーラスシリカナノ粒子のＴＥＭ画像（Ａ−Ｂ）を示す図である。
【図１１Ｃ】実施例４の単分散メソポーラスシリカナノ粒子のＳＥＭ画像（Ｃ）を示す図である。
【図１１Ｄ】実施例４の単分散メソポーラスシリカナノ粒子のＮ２吸着／脱着等温線（Ｄ）および対応する孔径分布（挿入図）を示す図である。
【発明を実施するための形態】
【００６７】
本発明は、容易にアクセス可能な放射状の孔チャネルを有する特異的に設計されたメソポーラスシリカナノ粒子が、分析物検出アッセイにおける顕著な信号増幅をもたらしたという驚くべき発見に少なくとも部分的に基づくものである。任意の理論に結び付けられることなく、大きく開いた放射状チャネルは、極めて大量の検出剤装填を可能にし、さらに基質分子がこうした検出剤と反応するための容易にアクセス可能な空間を提供することが提案され、こうした反応は分析物検出プロセスの一部である。検出剤がフルオロフォアであるか、またはそれを含むような他の場合において、大きく開いた孔構造は粒子内へのフルオロフォアの容易な装填および孔の壁への適切で非制限的な配置を促進することによって、クエンチングを最小化すると考えられる。
【００６８】
加えて本発明は、容易にアクセス可能な放射状の孔チャネル内に固定化された量子ドットを有する特異的に設計されたメソポーラスシリカナノ粒子が、たとえば電子ディスプレイ、ＬＥＤ、および太陽電池などの製品における顕著な信号増幅をもたらし得るという驚くべき発見に少なくとも部分的に基づくものである。任意の理論に結び付けられることなく、大きく開いた孔構造は粒子内への量子ドットの容易な装填および孔の壁への適切な非制限的配置を促進することによって、クエンチングを最小化すると考えられることが提案される。
【００６９】
したがって１つの態様において、本発明はサンプル中の分析物を検出するための方法を提供し、この方法は前記分析物をナノ粒子と接触させてその結合を促進するステップを含み、ナノ粒子は
（ｉ）コアと、
（ｉｉ）前記コアから半径方向に延在する孔と、
（ｉｉｉ）分析物を結合するための結合剤と、
（ｉｖ）前記孔内に固定化された検出剤と
を含むことによって、前記分析物を検出する。
【００７０】
本明細書において一般的に用いられる「分析物」とは、その存在、量、および／または同一性を検出または決定するべきである分子、典型的には小分子または高分子、たとえばポリヌクレオチドまたはポリペプチドなどを示す。分析物は、ナノ粒子の特定の結合剤によって認識されることによって分析物／ナノ粒子対を形成する。イムノアッセイ法を用いて検出され得る任意の分析物が、本発明の方法を用いて検出され得る。
【００７１】
さまざまな実施形態において、分析物は制限なくタンパク質、ポリペプチド、抗体、オリゴヌクレオチド、多糖、無機ホスフェート、ＡＴＰ、ＧＴＰ、ＵＴＰ、ＣＴＰ、ＡＤＰ、ＧＤＰ、ｃＧＭＰ、ｃＡＭＰ、ＣｏＡ、ＦＡＤ、ＦＭＮ、ＦＡＤＰ、ＮＡＤＨ、ＮＡＤＰＨ、チオール、グルタチオン、クレアチニン、クレアチン、過酸化水素、活性酸素種、もしくは酸化窒素であるか、またはそれを含む。
【００７２】
「ナノ粒子」という用語は、サブミクロンのサイズである粒子を示すことが認識されるだろう。当該技術分野において公知であるとおり、本発明のナノ粒子は、検出剤を装填するための強固で安定した粒子を提供し、かつイムノアッセイの環境において安定である任意の好適な材料または組成物を含んでもよい。
【００７３】
一実施形態において、第１および第２の態様のナノ粒子は、たとえば亜鉛、ジルコニウム、シリカ、チタン、スズ、アルミニウム、セリウム、銅、インジウム、マグネシウム、ニッケル、鉄、およびそれらの任意の組み合わせなどの金属またはメタロイドナノ粒子である。好適には、金属またはメタロイドナノ粒子は、金属またはメタロイド酸化物ナノ粒子である。こうした金属およびメタロイドは、それらの公知の酸化物の形の任意の１つまたはそれ以上にて、本発明のナノ粒子内に見出されてもよい。
【００７４】
使用され得る例示的な組成物は、シリカ酸化物、たとえば二酸化シリカなど、チタン酸化物、たとえば二酸化チタンなど、アルミニウム酸化物、たとえばアルミナなど、酸化インジウムスズ（ＩＴＯ：ｉｎｄｉｕｍ  ｔｉｎ  ｏｘｉｄｅ）、フッ素ドープ酸化スズ（ＦＴＯ：ｆｌｕｏｒｉｎｅ−ｄｏｐｅｄ  ｔｉｎ  ｏｘｉｄｅ）、ジルコニウム酸化物、たとえばジルコニアなど、およびセリウム酸化物、たとえばセリアなど、ならびにそれらの組み合わせを含むが、それらに限定されない。
【００７５】
好ましい実施形態において、本発明のナノ粒子はシリカナノ粒子である。「シリカナノ粒子」とは、シリカまたは二酸化ケイ素（すなわちＳｉＯ２）を含むナノ粒子を示す。これは実質的または完全にシリカで作られたナノ粒子、およびその他の無機（例、金属酸化物）または有機成分を含むシリカナノ粒子を含む。
【００７６】
好適には、ナノ粒子のたとえば１つまたは複数の孔などの孔は、実質的に円錐形もしくは円錐形状であるか、または粒子のコアから放射状に広がる樹状スパイクのアレイの間の空間からもたらされる多孔性を実質的に構成する。これに関して、コアから放射状に広がる樹状スパイクのアレイの間の空間によって孔が定められ得ることを当業者は認識するだろう。
【００７７】
本明細書において用いられる「円錐形」という用語は、円錐形、円錐台形、または任意のその他の類似した軸対称形を包含することが容易に明らかになるだろう。他の実施形態において、ナノ粒子の１つまたは複数の孔を含む孔は、実質的に円筒形である。加えて、上述の形状の不規則または不完全な形も本発明に包含されることが容易に明らかになるだろう。
【００７８】
特定の実施形態において、本明細書に記載されるナノ粒子はメソポーラスナノ粒子である。メソポーラス材料は典型的に、２ｎｍから５０ｎｍの平均孔径または直径（すなわちミクロ細孔およびマクロ孔性材料を定義する孔径の間）を有する天然または合成材料として定義される。
【００７９】
孔径は、当該技術分野において公知の任意の手段で測定されてもよい。好ましくは、孔径値は目的のナノ粒子全体にわたって存在する個々の孔径の複合または平均である。この値はたとえば、窒素吸着法および当該技術分野において周知のバレット・ジョイナー・ハレンダ（ＢＪＨ：Ｂａｒｒｅｔｔ−Ｊｏｙｎｅｒ−Ｈａｌｅｎｄａ）モデルの適用によって定められてもよい。
【００８０】
したがって、本発明のナノ粒子は約２ｎｍから約５０ｎｍ、またはそのうちの任意の範囲、たとえば約５ｎｍから約４０ｎｍ、もしくは約１０ｎｍから約３０ｎｍなどであるがそれらに限定されない平均孔径を有してもよい。本発明の特定の実施形態において、ナノ粒子は約２ｎｍ、３ｎｍ、４ｎｍ、５ｎｍ、６ｎｍ、７ｎｍ、８ｎｍ、９ｎｍ、１０ｎｍ、１１ｎｍ、１２ｎｍ、１３ｎｍ、１４ｎｍ、１５ｎｍ、１６ｎｍ、１７ｎｍ、１８ｎｍ、１９ｎｍ、２０ｎｍ、２１ｎｍ、２２ｎｍ、２３ｎｍ、２４ｎｍ、２５ｎｍ、２６ｎｍ、２７ｎｍ、２８ｎｍ、２９ｎｍ、３０ｎｍ、３１ｎｍ、３２ｎｍ、３３ｎｍ、３４ｎｍ、３５ｎｍ、３６ｎｍ、３７ｎｍ、３８ｎｍ、３９ｎｍ、４０ｎｍ、４１ｎｍ、４２ｎｍ、４３ｎｍ、４４ｎｍ、４５ｎｍ、４６ｎｍ、４７ｎｍ、４８ｎｍ、４９ｎｍ、５０ｎｍ、またはそのうちの任意の範囲の平均孔径を有する。本発明のある実施形態において、ナノ粒子は約５ｎｍから約５０ｎｍの平均孔径を有する。１つの好ましい実施形態において、ナノ粒子は約１０ｎｍから約２０ｎｍの平均孔径を有する。
【００８１】
本明細書に記載されるナノ粒子の前述の孔径および孔の形状に関して、こうした設計は、装填される検出剤が利用できる著しく大きい表面積を提供するだけでなく、多孔性構造への検出剤の容易な装填、および基質分子がこうした検出剤と反応するための容易にアクセス可能な孔チャネルをも提供することが推定される。したがって、本明細書において実証される分析物検出アッセイの顕著な信号増幅は、少なくとも部分的にはこうした孔設計の機能であることが提言される。
【００８２】
孔径はある程度、中に固定化される特定の検出剤によって定められてもよいことが当業者に認識されるだろう。たとえば、より大きい検出剤および／または基質は、典型的により大きな孔径を必要とするだろう。加えて、より大きい孔径は、基質による検出剤へのより容易なアクセスを可能にし得る。したがって、ナノ粒子の平均孔径は、中に固定化される特定の検出剤（例、量子ドット、放射性薬剤、西洋ワサビペルオキシダーゼなど）によって変わり得る。
【００８３】
シリカナノ粒子を含むナノ粒子は、粒子の平均最長寸法を示す平均粒径がたとえば１０００ナノメートル以下、５００ナノメートル以下、２００ナノメートル以下、１００ナノメートル以下、７５ナノメートル以下、５０ナノメートル以下、４０ナノメートル以下、２５ナノメートル以下、または２０ナノメートル以下などであってもよい。平均粒径はしばしば透過型電子顕微鏡を用いて定められるが、さまざまな光散乱法（例、レーザー回折）も使用され得る。平均粒径とは典型的に、非集塊および／または非凝集の単一ナノ粒子の平均サイズを示す。
【００８４】
本発明のナノ粒子は約５０ｎｍから約８００ｎｍ、またはそのうちの任意の範囲、たとえば約６０ｎｍから約４００ｎｍ、または約８０ｎｍから約２５０ｎｍなどであるがそれらに限定されない平均粒径を有してもよい。本発明の特定の実施形態において、ナノ粒子は約５０ｎｍ、６０ｎｍ、７０ｎｍ、８０ｎｍ、９０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３１０ｎｍ、３２０ｎｍ、３３０ｎｍ、３４０ｎｍ、３５０ｎｍ、３６０ｎｍ、３７０ｎｍ、３８０ｎｍ、３９０ｎｍ、４００ｎｍ、４１０ｎｍ、４２０ｎｍ、４３０ｎｍ、４４０ｎｍ、４５０ｎｍ、４６０ｎｍ、４７０ｎｍ、４８０ｎｍ、４９０ｎｍ、５００ｎｍ、５１０ｎｍ、５２０ｎｍ、５３０ｎｍ、５４０ｎｍ、５５０ｎｍ、５６０ｎｍ、５７０ｎｍ、５８０ｎｍ、５９０ｎｍ、６００ｎｍ、６１０ｎｍ、６２０ｎｍ、６３０ｎｍ、６４０ｎｍ、６５０ｎｍ、６６０ｎｍ、６７０ｎｍ、６８０ｎｍ、６９０ｎｍ、７００ｎｍ、７１０ｎｍ、７２０ｎｍ、７３０ｎｍ、７４０ｎｍ、７５０ｎｍ、７６０ｎｍ、７７０ｎｍ、７８０ｎｍ、７９０ｎｍ、８００ｎｍ、またはそのうちの任意の範囲の平均粒径を有する。本発明のある実施形態において、ナノ粒子は約５０ｎｍから約２５０ｎｍの平均粒径を有する。
【００８５】
粒径に関しては、特定の適用に対してナノ粒子を設計するとき、装填される検出剤の量を最大化するための装填表面の適切なサイズ（すなわち粒径および／または孔径の増加）と、溶液に懸濁されたままで許容できる拡散動態を有する分析物−ナノ粒子複合体を形成するために十分に小さい粒子体積（すなわち粒径の減少）との繊細なバランスを見出す必要があることが当業者に認識されるだろう。したがって、ナノ粒子の平均粒径は、それが使用されようとする特定の適用（例、ＥＬＩＳＡ、免疫蛍光法など）によって変わり得る。
【００８６】
本発明のナノ粒子は、好適には所与の量の分析物の検出において一貫した強度の信号が生じるように高度の単分散度（すなわち実質的に均一な粒径）を示す。信頼性が高い一貫した検出を確実にするために、粒径の分布を狭くすることによって各ナノ粒子に存在する検出剤種の数の均一性の程度を高めて、均一な信号強度を生成することが有利である。
【００８７】
好適には、動的光散乱（ＤＬＳ：ｄｙｎａｍｉｃ  ｌｉｇｈｔ  ｓｃａｔｔｅｒｉｎｇ）によって測定された本発明のナノ粒子の多分散性指数（ＰＤＩ：ｐｏｌｙｄｉｓｐｅｒｓｉｔｙ  ｉｎｄｅｘ）は約０．２以下である。本発明の特定の実施形態において、動的光散乱（ＤＬＳ）によって測定された本発明のナノ粒子の多分散性指数（ＰＤＩ）は約０．０１、０．０２、０．０３、０．０４、０．０５、０．０６、０．０７、０．０８、０．０９、０．１０、０．１１、０．１２、０．１３、０．１４、０．１５、０．１６、０．１７、０．１８、０．１９、０．２０、またはそのうちの任意の範囲である。
【００８８】
特定の実施形態において、ナノ粒子は実質的に球形である。「球形」という用語は、表面のすべての点が中心から等距離にある丸い物体を意味することが理解されるだろう。
【００８９】
本明細書において一般的に用いられる「結合剤」という用語は、特異的な分子間相互作用を用いて分析物に結合できる分子を示す。たとえば結合剤は、分析物の特定の空間および極性の組成と特異的に結合する、したがってそれと相補的であるドメインまたは窪みを表面上に有してもよい。結合剤の非限定的な例は抗体、受容体、およびリガンドを含んでもよい。
【００９０】
実施形態において、結合剤は問題の分析物を結合する抗体または抗体フラグメントである。好ましくは、抗体はモノクローナル抗体またはそのフラグメントである。
【００９１】
本明細書において用いられる「抗体」は免疫グロブリンであるか、またはそれを含む。「免疫グロブリン」という用語は、哺乳動物の免疫グロブリン遺伝子複合体の任意の抗原結合タンパク質産物を含み、それは免疫グロブリンアイソタイプＩｇＡ、ＩｇＤ、ＩｇＭ、ＩｇＧ、およびＩｇＥ、ならびにそれらの抗原結合フラグメントを含む。「免疫グロブリン」という用語に含まれるのは、天然に発生するかまたはヒトの介入（例、組み換えＤＮＡ技術）によって生成される、キメラもしくはヒト化免疫グロブリン、または別様に変更もしくは変異したアミノ酸残基、配列および／もしくはグリコシル化を含む免疫グロブリンである。
【００９２】
抗体フラグメントはＦａｂおよびＦａｂ’２フラグメント、部分体、二重特異性抗体、および単鎖抗体フラグメント（例、ｓｃＶ）を含むが、それらに限定されない。典型的に、抗体はそれぞれ軽鎖および重鎖可変領域を含み、その各々はＣＤＲ１、２および３アミノ酸配列を含む。好ましい抗体フラグメントは、少なくとも１つの軽鎖可変領域ＣＤＲおよび／または少なくとも１つの重鎖可変領域ＣＤＲを含む。
【００９３】
抗体および抗体フラグメントはポリクローナルであってもよいし、好ましくはモノクローナルであってもよい。モノクローナル抗体は、たとえばＫｏｅｈｌｅｒ  ＆  Ｍｉｌｓｔｅｉｎ，１９７５，Ｎａｔｕｒｅ  ２５６，４９５の論文などに記載された標準的な方法を用いて産生されてもよいし、たとえばＣｏｌｉｇａｎ  ｅｔ  ａｌ．，ＣＵＲＲＥＮＴ  ＰＲＯＴＯＣＯＬＳ  ＩＮ  ＩＭＭＵＮＯＬＯＧＹの第２章などに記載されるそのより近年の修正によって、産生種に由来する脾臓またはその他の抗体産生細胞を不死化することによって産生されてもよい。加えて抗体は、適切な宿主細胞において抗体または抗体フラグメントをコードする核酸を発現させることによって、組み換え合成抗体または抗体フラグメントとして産生されてもよいことが認識されるだろう。組み換え合成抗体または抗体フラグメントの重鎖および軽鎖は、同じ宿主細胞において異なる発現ベクターから共発現されてもよいし、宿主細胞において単鎖抗体として発現されてもよい。組み換え抗体の発現および選択技術の非限定的な例は、Ｃｏｌｉｇａｎ  ｅｔ  ａｌ．，ＣＵＲＲＥＮＴ  ＰＲＯＴＯＣＯＬＳ  ＩＮ  ＩＭＭＵＮＯＬＯＧＹの第１７章、およびＺｕｂｅｒｂｕｈｌｅｒ  ｅｔ  ａｌ．，２００９，Ｐｒｏｔｅｉｎ  Ｅｎｇｉｎｅｅｒｉｎｇ，Ｄｅｓｉｇｎ  ＆  Ｓｅｌｅｃｔｉｏｎ  ２２  １６９に提供されている。
【００９４】
モノクローナル抗体は比較的大きいサイズおよび親水性の性質を有するため、典型的には本明細書に記載されるナノ粒子の孔内に適合および／または固定化されることはなく、したがって一般的にはその外表面に付着されることが当業者に認識されるだろう。
【００９５】
本明細書において用いられる「検出剤」という用語は、たとえば光学（例、蛍光、化学発光、生物発光、比色定量）、電気、磁気、分光学、光化学、放射化学、放射線学、生化学、免疫化学、または化学的な手段など、当該技術分野において公知の多くの検出技術またはテクノロジーの１つによって検出可能であるか、または検出可能な信号もしくは種を生成する任意の分子、化合物、または材料を示す。こうした検出剤は、好適には標識であるか、またはそれを含む。
【００９６】
多様な分子、化合物、または材料が検出剤として用いられてもよい。検出剤の非限定的な例は蛍光剤、酵素、補欠分子族、発光剤、化学発光剤、生物発光剤、蛍光発光金属原子（例、ユーロピウム（Ｅｕ））、放射性同位元素、高電子密度試薬、およびハプテン（例、ジゴキシゲニン）を含む。
【００９７】
非限定的な例示的蛍光検出剤またはフルオロフォアはフルオレセイン、フルオレセインイソチオシアネート、ローダミン、５−ジメチルアミン−１−ナフタレンスルホニルクロリド、フィコエリトリン、緑色−、青色−、または赤色蛍光タンパク質、量子ドット、ウンベリフェロン、およびジクロロトリアジニルアミンフルオレセインなどを含む。発光検出剤は、たとえばルミノールなどを適切に酸化できる触媒または酵素のいずれか（例、ＨＲＰ）を含んでもよく、生物発光検出剤はたとえばルシフェラーゼ、ルシフェリン、およびエクオリンなどを含んでもよい。
【００９８】
特定の実施形態において、検出剤は蛍光剤および／もしくは発光剤であるか、またはそれらを含む。いくつかの特定の実施形態において、発光剤は化学発光剤または生物発光剤である。
【００９９】
１つの特に好ましい実施形態において、検出剤は量子ドットであるか、またはそれを含む。量子ドットは一般的に、量子閉じ込め効果に由来する特定の放射特性を有する１００ｎｍ以下の粒子直径を有する半導体結晶粒子を含むものと理解される。量子ドットは通常、約１ｎｍから約１０ｎｍの粒子直径を有し、この粒子直径を変えることによって放射波長が制御されてもよい。
【０１００】
好ましくは、複数の量子ドットは約１〜約１００ｎｍの範囲の平均粒径を有する。ある実施形態において、量子ドットは約１〜約２０ｎｍの範囲（例、約５、６、７、８、９、１０、１１、１２、１３、１４、１５、１６、１７、１８、１９、２０ｎｍ、またはそのうちの任意の範囲）の平均粒径を有する。ある実施形態において、量子ドットは約１ｎｍから約２０ｎｍまたは約１ｎｍから約１０ｎｍの範囲の平均粒径を有する。量子ドットは、約１５０オングストローム（Å）未満の平均直径を有し得る。ある実施形態においては、約１２〜約１５０Åの範囲の平均直径を有する量子ドットが特に望ましくてもよい。しかし、量子ドットの組成、構造、および望ましい放射波長によっては、平均直径がこれらの範囲の外側にあってもよい。
【０１０１】
量子ドットは、球形、ロッド、ディスク、その他の形状、およびさまざまな形状の粒子の混合物を含むがそれらに限定されないさまざまな形状を有し得る。特定の励起供給源による刺激の際に量子ドットから放射される光の所望の波長を達成するように、量子ドットの特定の組成（単数または複数）、構造、および／またはサイズが選択され得る。本質的に、量子ドットはそのサイズを変えることによって可視スペクトル全体にわたる光を放射するように調整されてもよい。量子ドットの狭いＦ  ＷＨＭは、飽和した色放射をもたらし得る。
【０１０２】
量子ドットは、１つまたはそれ以上の半導体材料を含み得る。量子ドットに含まれ得る半導体材料（例、半導体ナノ結晶を含む）の例は、第ＩＶ族元素、第ＩＩ−ＶＩ族化合物、第ＩＩ−Ｖ族化合物、第ＩＩＩ−ＶＩ族化合物、第ＩＩＩ−Ｖ族化合物、第ＩＶ−ＶＩ族化合物、第Ｉ−ＩＩＩ−ＶＩ族化合物、第ＩＩ−ＩＶ−ＶＩ族化合物、第ＩＩ−ＩＶ−Ｖ族化合物、前述の任意のものを含む合金、および／または前述の任意のものを含む混合物、三元および四元混合物または合金を含むが、それらに限定されない。その例の非限定的なリストはＺｎＯ、ＺｎＳ、ＺｎＳｅ、ＺｎＴｅ、ＣｄＯ、ＣｄＳ、ＣｄＳｅ、ＣｄＴｅ、ＭｇＳ、ＭｇＳｅ、ＧａＡｓ、ＧａＮ、ＧａＰ、ＧａＳｅ、ＧａＳｂ、ＨｇＯ、ＨｇＳ、ＨｇＳｅ、ＨｇＴｅ、ＩｎＡｓ、ＩｎＮ、ＩｎＰ、ＩｎＳｂ、ＡｌＡｓ、Ａ１Ｎ、Ａ１Ｐ、ＡｌＳｂ、ＴＩＮ、ＴＩＰ、ＴＩＡｓ、ＴＩＳｂ、ＰｂＯ、ＰｂＳ、ＰｂＳｅ、ＰｂＴｅ、Ｇｅ、Ｓｉ、前述の任意のものを含む合金、および／または前述の任意のものを含む混合物（三元および四元混合物または合金を含む）を含む。
【０１０３】
ある実施形態において、量子ドットは１つまたはそれ以上の半導体材料を含むコアと、１つまたはそれ以上の半導体材料を含むシェルとを含んでもよく、シェルはコアの外表面の少なくとも一部分、好ましくはすべての上に配される。コアおよびシェルを含む量子ドットは「コア／シェル」構造とも呼ばれる。
【０１０４】
シェルは、コアの組成と同じであるかまたは異なる組成を有する半導体材料であり得る。シェルは、コアの表面上の１つまたはそれ以上の半導体材料を含むオーバーコーティングを含み得る。シェルに含まれ得る半導体材料の例は、第ＩＶ族元素、第ＩＩ−ＶＩ族化合物、第ＩＩ−Ｖ族化合物、第ＩＩＩ−ＶＩ族化合物、第ＩＩＩ−Ｖ族化合物、第ＩＶ−ＶＩ族化合物、第Ｉ−ＩＩＩ−ＶＩ族化合物、第ＩＩ−ＩＶ−ＶＩ族化合物、第ＩＩ−ＩＶ−Ｖ族化合物、前述の任意のものを含む合金、および／または前述の任意のものを含む混合物、三元および四元混合物または合金を含むが、それらに限定されない。その例はＺｎＯ、ＺｎＳ、ＺｎＳｅ、ＺｎＴｅ、ＣｄＯ、ＣｄＳ、ＣｄＳｅ、ＣｄＴｅ、ＭｇＳ、ＭｇＳｅ、ＧａＡｓ、ＧａＮ、ＧａＰ、ＧａＳｅ、ＧａＳｂ、ＨｇＯ、ＨｇＳ、ＨｇＳｅ、ＨｇＴｅ、ＩｎＡｓ、ＩｎＮ、ＩｎＰ、ＩｎＳｂ、ＡｌＡｓ、Ａ１Ｎ、Ａ１Ｐ、ＡｌＳｂ、ＴＩＮ、ＴＩＰ、ＴＩＡｓ、ＴＩＳｂ、ＰｂＯ、ＰｂＳ、ＰｂＳｅ、ＰｂＴｅ、Ｇｅ、Ｓｉ、前述の任意のものを含む合金、および／または前述の任意のものを含む混合物を含むが、それらに限定されない。たとえば、ＺｎＳ、ＺｎＳｅ、またはＣｄＳオーバーコーティングがＣｄＳｅまたはＣｄＴｅ半導体ナノ結晶の上に成長してもよい。
【０１０５】
コア／シェル量子ドットにおいて、シェルまたはオーバーコーティングは１つまたはそれ以上の層を含んでもよい。オーバーコーティングは、コアの組成と同じであるかまたは異なる、少なくとも１つの半導体材料を含み得る。好ましくは、オーバーコーティングは約１から約１０の単層の厚さを有する。オーバーコーティングは、１０の単層よりも大きい厚さも有し得る。ある実施形態において、コアの上に２つ以上のオーバーコーティングが含まれ得る。ある実施形態において、周囲の「シェル」材料は、コア材料のバンドギャップよりも大きいバンドギャップを有し得る。あるその他の実施形態において、周囲のシェル材料は、コア材料のバンドギャップよりも小さいバンドギャップを有し得る。
【０１０６】
ある実施形態において、シェルは、「コア」基体の原子間隔に近い原子間隔を有するように選択され得る。あるその他の実施形態において、シェルおよびコア材料は同じ結晶構造を有し得る。
【０１０７】
量子ドットを作製する方法は、当該技術分野において公知である。量子ドットを製造する方法の一例は、コロイド成長プロセスである。コロイド成長は、Ｍ供与体およびＸ供与体を高温の配位性溶媒に注入することによって起こる。単分散量子ドットを調製するための好ましい方法の一例は、高温の配位性溶媒に注入された、たとえばジメチルカドミウムなどの有機金属試薬の熱分解を含む。これは個別の核形成を可能にし、巨視的な量の量子ドットの制御された成長をもたらす。この注入は、量子ドットを形成するために制御された方式で成長し得る核を生成する。反応混合物を穏やかに熱することで、量子ドットを成長およびアニールさせ得る。サンプル中の量子ドットの平均サイズおよびサイズ分布は、どちらも成長温度に依存する。平均結晶サイズの増加とともに、安定した成長を維持するための成長温度も増加する。結果として得られる量子ドットは、量子ドットの集団のメンバーである。個別の核形成および制御された成長の結果として、得られる量子ドットの集団は直径の狭い単分散分布を有する。単分散分布の直径は「サイズ」とも呼ばれ得る。
【０１０８】
ＱＤによる放射の増強またはクエンチングは、ＱＤのサイズの調整、構造の変化、または他の材料の添加によって達成されてもよい。クエンチングは、光効率を上げることを助け得る。効率が高くなるとは、たとえば同じ光源を用いたときに、赤色ＱＤおよび緑色ＱＤからより多くの赤色光または緑色光が生じることを意味する。ＱＤが互いに付着するとき、たとえば赤色ＱＤが緑色ＱＤに付着するとき、その赤色ＱＤは緑色ＱＤによって再励起するかもしれず、それによって赤色光の光効率は増加するかもしれないが、緑色光の光効率は低減するかもしれない。よって、マトリックス中でＱＤを互いに分離しておくことが望ましい。本明細書に記載されるナノ粒子の孔の配置および孔径が与えられるとき、固定化されたＱＤが互いに付着する可能性は低くなるため、この配置は光効率を改善し得る。したがって、クエンチングが最小化されて製造コストが低減され得る。
【０１０９】
本明細書に記載されるナノ粒子に固定化されるＱＤは、好ましくは所望のピーク放射波長か、または前記ナノ粒子に対して意図される特定の最終用途適用に対して望まれる波長の組み合わせに基づいて選択される。特定の実施形態において、発光する量子ドットのピーク放射波長が、含まれる他の量子ドットのものと異なるとき、各々の量は所望の光出力に基づいて選択される。こうした決定は、関連技術分野の通常の当業者によって容易に行われ得る。
【０１１０】
加えて検出剤は、検出可能な酵素または検出可能な種の形成を触媒する酵素、たとえばアルカリホスファターゼ、西洋ワサビペルオキシダーゼ、β−ガラクトシダーゼ、アセチルコリンエステラーゼ、およびグルコースオキシダーゼなどであるか、またはそれらを含み得る。こうした酵素は典型的に、自身の基質を転換することによって検出可能な信号を生じることができる。本発明に対しては、適用される特定の基質およびその後そこから生成されるレポーター信号に依存して、酵素はたとえば発光剤（すなわち化学発光剤および／または生物発光剤）などとみなされてもよいことが理解されるだろう。
【０１１１】
加えて本発明のナノ粒子は、補欠分子族（例、ストレプトアビジン／ビオチンおよびアビジン／ビオチン）によって誘導体化され得る。たとえば、ナノ粒子をビオチンによって誘導体化して、アビジンまたはストレプトアビジン結合の間接的な測定によって検出できる。
【０１１２】
加えて検出剤は、たとえばα−、β−、もしくはγ−エミッタ；またはβ−およびγ−エミッタなどであるがそれらに限定されない放射性同位元素であるか、またはそれらを含んでもよい。こうした放射性同位元素はヨウ素（１３１Ｉまたは１２５Ｉ）、イットリウム（９０Ｙ）、ルテチウム（１７７Ｌｕ）、アクチニウム（２２５Ａｃ）、プラセオジム（１４２Ｐｒまたは１４３Ｐｒ）、アスタチン（２１１Ａｔ）、レニウム（１８６Ｒｅまたは１８７Ｒｅ）、ビスマス（２１２Ｂｉまたは２１３Ｂｉ）、インジウム（１１１Ｉｎ）、テクネチウム（９９ｍＴｃ）、リン（３２Ｐ）、ロジウム（１８８Ｒｈ）、硫黄（３５Ｓ）、炭素（１４Ｃ）、トリチウム（３Ｈ）、クロム（５１Ｃｒ）、塩素（３６Ｃｌ）、コバルト（５７Ｃｏまたは５８Ｃｏ）、鉄（５９Ｆｅ）、セレン（７５Ｓｅ）、およびガリウム（６７Ｇａ）を含んでもよいが、それらに限定されない。
【０１１３】
好適には、本態様の方法は、前記分析物に結合したナノ粒子を検出するステップをさらに含む。分析物を検出し、さらに分析物のレベルを決定、評価、検査、アッセイ、または測定することは、分析物に結合したナノ粒子の特定の検出剤を検出できる当該技術分野において公知の任意の技術によって行われてもよい。
【０１１４】
たとえば、検出はフローサイトメトリ、ＥＬＩＳＡ、イムノブロッティング、免疫沈降、インサイツハイブリダイゼーション、免疫組織化学、免疫細胞化学（ｉｍｍｕｎｃｙｔｏｃｈｅｍｉｓｔｒｙ）、共焦点顕微鏡、共焦点スキャナ、比色検出を含んでもよいが、それらに限定されない。好適な技術は、たとえばそれらに限定されないがＴｉｓｓｕｅＭｉｃｒｏＡｒｒａｙ（商標）（ＴＭＡ）、ＭＳＤ  ＭｕｌｔｉＡｒｒａｙｓ（商標）およびマルチウェルＥＬＩＳＡなどのタンパク質アレイを用いるものなどの、高スループットおよび／または迅速な分析に適合されてもよい。使用されるべき検出方法は、ナノ粒子の結合剤および／または検出剤に少なくとも部分的に依存し得ることが理解されるだろう。
【０１１５】
好適には、本態様の方法は、検出剤からレポーター信号を生成するステップをさらに含む。ある実施形態において、レポーター信号を生成するステップは、分析物に結合したナノ粒子と検出剤の基質とを接触させることによってそこからのレポーター信号の生成を促進するステップを含む。例として、ナノ粒子が検出可能な酵素によって機能化されているとき、その酵素が用いる基質を加えて検出可能な反応生成物（すなわちレポーター信号）を生成することによって、そのナノ粒子を検出できる。
【０１１６】
たとえば、検出剤が西洋ワサビペルオキシダーゼであるとき、基質として過酸化水素およびジアミノベンジジンを加えることによって、検出可能な着色された反応生成物またはレポーター信号がもたらされる。ＨＲＰに対する付加的な基質は２，２’−アジノビス［３−エチルベンゾチアゾリン−６−スルホン酸］−ジアンモニウム塩（ＡＢＴＳ）、ｏ−フェニレンジアミンジヒドロクロリド（ＯＰＤ：ｏ−ｐｈｅｎｙｌｅｎｅｄｉａｍｉｎｅ  ｄｉｈｙｄｒｏｃｈｌｏｒｉｄｅ）、ルミノール、および３，３’，５，５’−テトラメチルベンジジン（ＴＭＢ：ｔｅｔｒａｍｅｔｈｙｌｂｅｎｚｉｄｉｎｅ）を含んでもよいが、それらに限定されない。アルカリホスファターゼに対する基質の非限定的な例は、ｐ−ニトロフェニルホスフェート（ＰＮＰＰ：ｐ−Ｎｉｔｒｏｐｈｅｎｙｌ  Ｐｈｏｓｐｈａｔｅ）、５−ブロモ、４−クロロ、３−インドリルホスフェート（ＢＣＩＰ：５−ｂｒｏｍｏ，４−ｃｈｌｏｒｏ，３−ｉｎｄｏｌｙｌｐｈｏｓｐｈａｔｅ）、およびニトロブルーテトラゾリウム（ＮＢＴ：Ｎｉｔｒｏ−Ｂｌｕｅ  Ｔｅｔｒａｚｏｌｉｕｍ）を含む。β−ガラクトシダーゼに対する基質の非限定的な例は、ｏ−ニトロフェニル−β−Ｄ−ガラクトピラノシド（ＯＮＰＧ：ｏ−ｎｉｔｒｏｐｈｅｎｙｌ−β−Ｄ−ｇａｌａｃｔｏｐｙｒａｎｏｓｉｄｅ）および５−ブロモ−４−クロロ−３−インドリル−β−Ｄ−ガラクトピラノシド（５−ｂｒｏｍｏ−４−ｃｈｌｏｒｏ−３−ｉｎｄｏｌｙｌ−β−Ｄ−ｇａｌａｃｔｏｐｙｒａｎｏｓｉｄｅ）（ＢＣＩＧまたはＸ−ｇａｌ）を含む。
【０１１７】
あるその他の実施形態において、レポーター信号を生成するステップは、検出剤と電磁放射線とを接触させることによってそこからの前記レポーター信号の生成を促進するステップを含む。これに関して、レポーター信号を生成するステップは、たとえば好適な波長の可視光または赤外光などによって検出剤を励起して、検出剤が蛍光を発して次いで検出され得る特定の波長の光を生成するようにするステップを含んでもよい。例として、量子ドットは特定の波長の光によって励起され、次いで蛍光を発し、その際に検出され得る光を放射してもよい。
【０１１８】
当業者に理解されるであろうとおり、本明細書に記載されるナノ粒子は、必要に応じて最初に当該技術分野において周知のたとえば本明細書に記載されるものなどの表面処理を受けることによって、アンカー基を適用してナノ粒子への検出剤の固定化を促進してもよい。例として、こうした表面処理は、アミノ基、チオール基、カルボキシル基、ポリエチレングリコール基、ペプチド基、およびそれらの任意の組み合わせからなる群より選択されるアンカー基の付加をもたらしてもよい。
【０１１９】
この方法は、ナノ粒子によって生成されたレポーター信号を検出するステップをさらに含んでもよいことが認識されるだろう。このステップは、たとえば前述されたものなどの当該技術分野において公知の任意の手段によって行われてもよい。
【０１２０】
特定の実施形態において、サンプルはたとえば患者または対象から採取されたものなどの生物学的サンプルであるか、またはそれを含む。この目的に対する生物学的サンプルは、対象からの組織（例、生検）、血液、血清、血漿、脳脊髄液、尿、もしくはその他の体液、または体液のろ液を含んでもよい。一実施形態において、生物学的サンプルは非細胞性供給源であるか、それを含むか、またはそれから得られる。この目的に対する生物学的サンプルは血清、血漿、または脳脊髄液であってもよいが、それに限定されない。
【０１２１】
いくつかの実施形態において、分析物を検出するための方法は、たとえば対象が特定の疾患、障害、または目的の状態を有するか否かを判定するためなどに用いられてもよいし、たとえば商業的病理学研究所、診療現場、または病院において行われるものなどの「高スループット」診断試験または手順において行われてもよい。さらに、または代替的に、本態様の方法は、たとえば異なるかまたは代替的な診断試験または手順によって最初に検出されたものなどの特定の疾患、障害、または状態の診断を確認するために用いられてもよい。
【０１２２】
他の実施形態において、サンプルは環境性サンプルであるか、またはそれを含む。本発明のこの特定の実施形態は、たとえば家庭、学校、商業用建築物、および職場などからの屋内サンプル、および／または屋外サンプルの取得を含んでもよい。たとえば、家庭の環境における毒素またはアレルゲンのレベルなどを検出および／またはモニタするために好適なサンプルは、収集された塵であり得る。その他の好適なサンプルは土壌、水、空気、食品、または飲料を含んでもよいが、それに限定されない。
【０１２３】
別の態様において、本発明は診断および／またはスクリーニングキットを提供し、このキットは
（ａ）分析物を検出するためのナノ粒子を含み、このナノ粒子は
（ｉ）コアと、
（ｉｉ）前記コアから半径方向に延在する孔と、
（ｉｉｉ）分析物を結合するための結合剤と、
（ｉｖ）前記孔内に固定化された検出剤とを含み、このキットはさらに
（ｂ）使用のための説明書を含む。
【０１２４】
この態様のある実施形態は、対象における１つまたはそれ以上の分析物のレベルを検出および／またはモニタするために用いられてもよいことが認識されるだろう。この態様のさらなる実施形態は、環境中の１つまたはそれ以上の分析物の存在の検出および／またはモニタリングに用いられてもよい。
【０１２５】
この態様のナノ粒子は、前述されたとおりのものであってもよい。好ましくは、ナノ粒子はシリカナノ粒子である。
【０１２６】
キットは、たとえば当該技術分野において公知の前述された検出剤に対する基質（例、ルミノール、ＡＢＴＳ、またはＮＢＴ）などの付加的な診断試薬をさらに含んでもよい。結合剤および／または検出剤も、前述されたとおりのものであってもよい。
【０１２７】
好適には、本態様のキットは前の態様の方法において用いるためのものである。
【０１２８】
さらなる態様において、本発明はアンカー基を示すナノ粒子を生成するための方法を提供し、この方法は
（ｉ）金属またはメタロイド供給源を提供するステップと、
（ｉｉ）液体環境において、金属またはメタロイド供給源を塩基および任意には界面活性剤と接触させるステップと、
（ｉｉｉ）ステップ（ｉｉ）の生成物をアンカー基を示す化合物と接触させるステップと
を含むことによって、アンカー基を示すナノ粒子を生成する。
【０１２９】
好ましくは、ナノ粒子は前述されたものから選択されるため、それに従って金属またはメタロイド供給源が選択される。
【０１３０】
一実施形態において、金属またはメタロイド供給源はシリカであり、アンカー基を示す化合物はアンカー基を示すシリケートである。
【０１３１】
一実施形態において、この方法はさらに、残った界面活性剤テンプレートを除去するために、アンカー基を示すナノ粒子を処理するステップを含む。
【０１３２】
一実施形態において、金属またはメタロイド供給源は液体環境において界面活性剤と接触する。代替的実施形態において、金属またはメタロイド供給源は液体環境において界面活性剤と接触しない。
【０１３３】
界面活性剤の除去は、酸処理によるものであってもよい。
【０１３４】
一実施形態において、金属またはメタロイド供給源は液体環境においてアルコールとさらに接触する。
【０１３５】
好適には、アンカー基はチオール、アミン、カルボキシル基、ポリエチレングリコール基、炭素鎖、およびそれらの任意の組み合わせからなる群より選択される。好ましくは、アンカー基はチオールである。これに関して、アンカー基を示すシリケートは好適にはチオール含有アルコキシシラン、たとえばＭＰＴＭＳ（３−メルカプトプロピル）−トリメトキシシラン（（３−ｍｅｒｃａｐｔｏｐｒｏｐｙｌ）−ｔｒｉｍｅｔｈｏｘｙｓｉｌａｎｅ）およびＭＰＤＭＳ（３−メルカプトプロピル）−メチル−ジメトキシシラン（（３−ｍｅｒｃａｐｔｏｐｒｏｐｙｌ）−ｍｅｔｈｙｌ−ｄｉｍｅｔｈｏｘｙｓｉｌａｎｅ）などである。
【０１３６】
一実施形態においては、当該技術分野において周知であるとおり、界面活性剤は四級アンモニウム界面活性剤であってもよい。１つの好ましい実施形態において、界面活性剤はアルキルトリメチルアンモニウムブロミド、たとえばセチルトリメチルアンモニウムブロミド（ＣＴＡＢ：ｃｅｔｙｌ  ｔｒｉｍｅｔｈｙｌａｍｍｏｎｉｕｍ  ｂｒｏｍｉｄｅ）などであるか、またはそれを含む。
【０１３７】
供給源がシリカ供給源である実施形態において、供給源は当該技術分野において公知の任意の加水分解性シリカ供給源であってもよい。好ましい実施形態において、加水分解性シリカ供給源は、たとえばＴＥＯＳおよびＴＭＯＳなどのアルキルオルトシリケートであるか、またはそれを含む。
【０１３８】
好適には、この態様のシリカナノ粒子は前述されたものである。
【０１３９】
一実施形態においては、アンカー基が導入される前にある程度のシリカナノ粒子を形成させるために、ステップ（ｉｉ）と（ｉｉｉ）との間に少なくとも５分間（例、５分、１０分、１５分、２０分、２５分、３０分、３５分、４０分、４５分、５０分、５５分、６０分、６５分、７０分、７５分、８０分、８５分、９０分、およびそのうちの任意の範囲）の遅延期間が提供される。驚くべきことに、塩基、界面活性剤、および金属またはメタロイド供給源が組み合わされるステップと、アンカー基を示す化合物が導入されるステップとの間に５分間以上の遅延を導入することによって、結果として得られるナノ粒子のより高いチオール含有量を達成できることが見出された。理論に結び付けられることは望まないが、アンカー基化合物の導入の遅延によって、アンカー基がまったく取り込まれることなくナノ粒子の形成が最初にある程度進行することが可能になるために、アンカー基がより多く内面化してより多くの割合の基が表面において利用できなくなり得るときとは反対に、その後のアンカー基化合物の導入によってもたらされるアンカー基が粒子の孔の表面上またはその近くに集中すると考えられる。アンカー基がチオール基である場合、ナノ粒子の１〜１０重量％の範囲の、ＣＨＮＳ元素分析によって測定される硫黄含有量が達成されてもよい。
【０１４０】
１つの態様において、本発明は基体の中および／または上に分散されたナノ粒子を含む組成物を提供し、ナノ粒子は
（ｉ）コアと、
（ｉｉ）前記コアから半径方向に延在する孔と、
（ｉｉｉ）前記孔内に固定化された複数の量子ドットとを含む。
本態様の量子ドットは、前述されたとおりのものであってもよいことが認識されるだろう。
【０１４１】
好適には、この態様のナノ粒子は、前述されたとおりのものである。好ましくは、ナノ粒子はシリカナノ粒子である。
【０１４２】
本明細書に記載されるナノ粒子の前述の孔径および孔の形状に関して、こうした設計は、装填されるＱＤが利用できる著しく大きい表面積を提供するだけでなく、多孔性構造へのＱＤの容易な装填をも提供することが推定される。したがって、電子ディスプレイにおける顕著な信号増幅は、少なくとも部分的にはこうした孔設計の機能であり得ることが提言される。
【０１４３】
孔径はある程度、中に固定化される必要数および／または特定のＱＤによって定められてもよいことが当業者には明らかであろう。たとえば、より多数のＱＤおよび／またはより大きなＱＤは、典型的により大きな孔径を必要とするだろう。したがって、ナノ粒子の平均孔径は、中に固定化される特定のＱＤによって変わり得る。
【０１４４】
粒径に関しては、特定の適用に対してナノ粒子を設計するとき、装填されるＱＤの量を最大化するための装填表面の適切なサイズ（すなわち粒径および／または孔径の増加）と、許容できる寸法の光学またはディスプレイの層または容器に取り込まれるように十分に小さい粒子体積（すなわち粒径の減少）との繊細なバランスを見出す必要があることが当業者に認識されるだろう。したがって、ナノ粒子の平均粒径は、それが使用されようとする特定の適用（例、ＬＣＤ、太陽電池、ＬＥＤなど）によって変わり得る。
【０１４５】
いくつかの実施形態において、本発明のナノ粒子は、好適には自身に固定化されたＱＤによって一貫した強度の信号（すなわち放射光）が生じるように高度の単分散度（すなわち実質的に均一な粒径）を示す。ＱＤ含有ナノ粒子による信頼性が高い一貫した放射を確実にするために、粒径の分布を狭くすることによって各ナノ粒子に存在するＱＤの数の均一性の程度を高めて、均一な信号強度を生成することが有利である。この目的に対する本態様のナノ粒子の多分散性指数（ＰＤＩ）は、前述されたとおりであってもよい。
【０１４６】
本発明の組成物に含まれる量子ドット含有ナノ粒子の総量は、好ましくは約０．０１〜約２５重量パーセントの範囲（例、約０．０１、０．０５、０．１、０．２５、０．５、０．７５、１．０、２．０、３．０、４．０、５．０、６．０、７．０、８．０、９．０、１０．０、１１．０、１２．０、１３．０、１４．０、１５．０、１６．０、１７．０、１８．０、１９．０、２０．０、２１．０、２２．０、２３．０、２４．０、２５重量パーセント）、およびその間の任意の重量パーセントである。たとえば、約０．０５重量パーセントから約１５重量パーセント、または約０．０５重量パーセントから約５重量パーセントの範囲の量がさまざまな適用に対して望ましくなり得る。こうした量は、限定することは意図されない。こうした範囲の外側の量も有用であると判定されてもよい。組成物に含まれる量子ドット含有ナノ粒子の量は、特定の最終適用に基づいて変わり得る。
【０１４７】
特定の実施形態において、組成物は、たとえば当該技術分野において公知の散乱体、チキソトロープ、および放射安定剤の１つまたはそれ以上などを含むがそれらに限定されない、１つまたはそれ以上の付加的な構成要素または薬剤をさらに含み得る。
【０１４８】
全体にわたって用いられる「分散された」とは、基体の中および／または上におけるＱＤ含有ナノ粒子の均一（すなわち実質的に均質）および不均一（すなわち実質的に不均質）な分布または配置を含む。加えて、本明細書に記載されるＱＤ含有ナノ粒子は任意の好適な方法を用いて、たとえばマトリックス材料などの基体の中および／または上に分散されてもよく、その方法とはたとえば、ＱＤ含有ナノ粒子をポリマー中に混合してフィルムを鋳造すること；ＱＤ含有ナノ粒子をモノマーと混合してそれらを一緒に重合すること；ＱＤ含有ナノ粒子をゾルゲル中に混合すること、または当業者に公知の任意のその他の方法などである。特定の実施形態において、ＱＤ含有ナノ粒子は基体内に封入または内包される。なお、ＱＤ含有ナノ粒子は好適には組成物全体に均一に分布するが、さらなる実施形態において、それらは適用に対して特定的な均一性分布関数に従って分布し得る。加えて、ＱＤ含有ナノ粒子は単層または複数の層（例、２、３、４、５、６、７、８、９、１０．．．９９、１００など）のいずれの厚さの層内に配置されてもよい。
【０１４９】
本明細書に記載される組成物は任意の望ましいサイズ、形状、構成、および厚さであり得る。たとえば、組成物は層の形であってもよいし、たとえばディスク、球形、立方体、ブロック、およびチューブ状の構成などのその他の形状であってもよい。さまざまな組成物は必要または所望の任意の厚さであり得るが、好適には組成物は約１００ｍｍのオーダーの厚さ（すなわち１つの寸法）であり、約１ｍｍ未満の厚さまで下がり、さらには組成物に含まれる特定のナノ粒子の直径のオーダーの厚さまで下がる。他の実施形態において、組成物はたとえば数十から数百ミクロンなどのオーダーの厚さのフィルムの形であり得る。
【０１５０】
本明細書に記載されるナノ粒子に固定化されるＱＤは、好ましくは所望のピーク放射波長か、または前記ナノ粒子に対して意図される特定の最終用途適用に対して望まれる波長の組み合わせに基づいて選択される。ＱＤは上述されたとおりのものであってもよい。
【０１５１】
特定の実施形態において、発光する量子ドットのピーク放射波長が、含まれる他の量子ドットのものと異なるとき、各々の量は所望の光出力に基づいて選択される。こうした決定は、関連技術分野の通常の当業者によって容易に行われ得る。たとえば、組成物において用いられる異なるピーク放射を有する量子ドットの比率は、使用される量子ドットの放射ピークによって定められる。たとえば、約５１４ｎｍから約５４０ｎｍの範囲および重複するか否かにかかわらずその間の任意の波長のピーク中央波長を有する緑色光を放射できる量子ドットと、約６１５ｎｍから約６４０ｎｍの範囲および重複するか否かにかかわらずその間の任意の波長のピーク中央波長を有する赤色光を放射できる量子ドットとが組成物に用いられるとき、緑色放射量子ドットの重量パーセント対赤色放射量子ドットの重量パーセントの比率は約１２：１から約１：１（例、約１２：１、１１：１、１０：１、９：１、８：１、７：１、６：１、５：１、４：１、３：１、２：１、１：１）の範囲および重複するか否かにかかわらずその間の任意の比率であり得る。
【０１５２】
本発明のある実施形態においては、複数の量子ドットが赤色光に特有の波長において発光する。ある好ましい実施形態において、赤色光を放射できる量子ドットは、約６１５ｎｍから約６３５ｎｍの範囲および重複するか否かにかかわらずその間の任意の波長のピーク中央波長を有する光を放射する。たとえば、量子ドットはたとえば約６３０ｎｍ、約６２５ｎｍ、約６２０ｎｍ、および／または約６１５ｎｍなどのピーク中央波長を有する赤色光を放射できてもよい。
【０１５３】
本発明のある実施形態においては、複数の量子ドットが緑色光に特有の波長において発光する。ある好ましい実施形態において、緑色光を放射できる量子ドットは、約５２０ｎｍから約５４５ｎｍの範囲および重複するか否かにかかわらずその間の任意の波長のピーク中央波長を有する光を放射する。たとえば、量子ドットはたとえば約５２０ｎｍ、約５２５ｎｍ、約５３５ｎｍ、および／または約５４０ｎｍなどのピーク中央波長を有する緑色光を放射できてもよい。
【０１５４】
全体にわたって用いられる複数のＱＤとは、２つ以上のＱＤ（すなわち２、３、４、５、１０、１００、１，０００、１，０００，０００などのＱＤ）を意味する。組成物は、好適には同じ組成を有するＱＤを含むナノ粒子を含むことになるが、さらなる実施形態において、複数のＱＤはさまざまな異なる組成であり得る。たとえばＱＤはすべて同じ波長で放射してもよいし、さらなる実施形態において、組成物は異なる波長で放射するＱＤを有するナノ粒子を含み得る。
【０１５５】
したがって一実施形態において、ナノ粒子は、青色光源による励起の際に赤色光を放射できる少なくとも１つの集団のＱＤと、緑色光を放射できる少なくとも１つの集団のＱＤとを含む複数の量子ドットを含む。必要とされる光学性能を満たすように、発光ナノ結晶波長および濃度が調整され得る。
【０１５６】
本明細書において用いられる可視光とは、ヒトの眼に見える約３８０〜約７８０ナノメートルの波長を有する電磁放射線である。可視光は、たとえば赤色、橙色、黄色、緑色、青色、藍色、および青紫色など、スペクトルのさまざまな色に分離され得る。本明細書において用いられる青色光は約４３５ｎｍから約５００ｎｍの波長の光を含み、緑色光は約５２０ａｍから５６５ｎｍの光を含み、赤色光は約６２５ｎｍから約７４０ｎｍの光を含む。
【０１５７】
基体は、当該技術分野において公知の任意の好適な材料であってもよい。好ましくは、基体は光源からの光を通過させる（すなわち、実質的に半透明または実質的に透過性である）。たとえば、ある実施形態において、基体は量子ドットによって色変換される光に対して好ましくは少なくとも７０％、より好ましくは少なくとも８０％、最も好ましくは少なくとも９０％透過性である。ある実施形態において、基体は量子ドットによって放射される光に対して好ましくは少なくとも７０％、より好ましくは少なくとも８０％、最も好ましくは少なくとも９０％透過性である。特定の実施形態において、基体は予め定められた範囲内の波長の光に対して透過性の材料を含む。
【０１５８】
本明細書に記載される本発明のさまざまな実施形態および態様において有用である基体の非限定的な例は、ポリマー、モノマー、樹脂、結合剤、ガラス、金属酸化物、およびその他の非ポリマー材料を含む。
【０１５９】
好ましい基体は、可視光および非可視光の予め選択された波長およびその範囲を含む波長に対して少なくとも部分的に透過性であり、好ましくは完全に透過性であるポリマーおよび非ポリマー材料を含む。ある実施形態において、予め選択された波長は、電磁スペクトルの可視（例、４００〜７００ｎｍ）、紫外（例、１０〜４００ｎｍ）、および／または赤外（例、７００ｎｍ〜１２μｍ）領域の光の波長を含み得る。好ましい基体の例はガラスまたは透過性樹脂を含むが、それに限定されない。特にたとえば非硬化性樹脂、熱硬化性樹脂、または光硬化性樹脂などの樹脂が加工性の観点から好適に用いられる。こうした樹脂の特定の例は、オリゴマーまたはポリマーのいずれかの形のメラミン樹脂、フェノール樹脂、アルキル樹脂、エポキシ樹脂、ポリウレタン樹脂、マレイン酸樹脂、ポリアミド樹脂、ポリメチルメタクリラート、ポリアクリラート、ポリカルボナート、ポリビニルアルコール、ポリビニルピロリドン、ヒドロキシエチルセルロース、カルボキシメチルセルロース、およびこれらの樹脂を形成するモノマーを含有するコポリマーなどである。
【０１６０】
特定の実施形態において、基体はたとえばポリマーマトリックスなどのマトリックス材料であるか、またはそれを含む。この目的に対する好適なポリマーは、ポリマー材料、有機および無機酸化物を含む、こうした目的に用いられ得る通常の当業者に公知の任意のポリマーを含む。例として、マトリックス材料はポリマー、たとえばポリアクリラート、ポリスチレン、ポリイミド、ポリアクリルアミド、ポリエチレン、ポリビニル、ポリ−ジアセチレン、ポリフェニレン−ビニレン、ポリペプチド、多糖、ポリスルホン、ポリピロール、ポリイミダゾール、ポリチオフェン、ポリエーテル、エポキシ、シリカガラス、シリカゲル、シロキサン、ポリホスフェート、ヒドロゲル、アガロース、およびセルロースなどであってもよい。
【０１６１】
ある実施形態において、基体は柔軟である。代替的に、基体は剛性であってもよい。
【０１６２】
本明細書に記載される組成物は層、カプセル材料、コーティング、シート、またはフィルムであり得る。本明細書に記載される実施形態において、層、ポリマー層、マトリックス、シート、またはフィルムに言及するとき、これらの用語は交換可能に用いられており、記載される実施形態は任意の１つのタイプの組成物に限定されず、本明細書に記載されるかまたは当該技術分野において公知の任意の基体または層を包含することが理解されるべきである。
【０１６３】
当業者に理解されるであろうとおり、本明細書に記載されるナノ粒子は、必要に応じて最初に当該技術分野において周知の表面処理を受けることによって、アンカー基を適用してナノ粒子へのＱＤの固定化を促進してもよい。例として、こうした表面処理は、アミノ基、チオール基、カルボキシル基、ポリエチレングリコール基、ペプチド基、およびそれらの任意の組み合わせからなる群より選択されるアンカー基の付加をもたらしてもよい。
【０１６４】
ある実施形態において、量子ドット含有層は、２つまたはそれ以上の基体（たとえば第１の基体および第２の基体など）の間に封止され得る。これに関して好ましい基体の例は、ガラス、ポリカルボナート、アクリル、石英、サファイア、ポリマー材料、たとえばプラスチックまたはシリコーンなど（例、薄いアクリル、エポキシ、ポリカルボナート、ＰＥＮ、ＰＥＴ、ＰＥだがそれらに限定されない）を含む。
【０１６５】
他の実施形態において、組成物は、片方または両方の端部が開いていてもよいチューブ様構造部材（例、チューブ、中空毛細管、中空繊維など）の中空の容器または空洞部分に含まれ得る。好ましくは、部材の開放端部（単数または複数）は、部材の中に組成物が含まれた後に気密封止される。封止技術の例は（１）チューブの開放端部にエポキシを接触させること、（２）硬化樹脂の収縮作用によってエポキシを開放端部に引き込むこと、または（３）たとえばガラス接着はんだなどのガラス接着金属もしくはその他のガラス接着材料によって開放端部を覆うこと、（４）高温接着剤、および（５）ガラスの融点よりも高温にガラスを熱することによって開放端部を融解し、壁をつまみ合わせて開口部を閉じて溶融ガラス気密封止を形成することを含むが、それらに限定されない。
【０１６６】
別の態様において、本発明はディスプレイデバイスを提供し、このディスプレイデバイスは
（ｉ）光源と、
（ｉｉ）前述された組成物を含み、かつ光源に光学的に結合された発光層と、
（ｉｉｉ）ディスプレイとを含む。
【０１６７】
一実施形態において、光源は、たとえば青色ＬＥＤなどの青色光源であるか、またはそれを含む。
【０１６８】
一実施形態において、組成物はフィルムであるか、またはそれを含む。別の実施形態において、組成物は実質的に透過性の容器内に封止される。好ましくは、実質的に透過性の容器は、たとえば上に提供されたものなどの可視光および非可視光の予め選択された波長およびその範囲を含む波長に対して実質的に透過性である。
【０１６９】
一実施形態において、ディスプレイは液晶モジュールであるか、またはそれを含む。
【０１７０】
本明細書において用いられる「光学的に結合される」とは、１つの構成要素から別の構成要素に光が実質的な干渉なしに通過できるように構成要素（例、光源および発光層）が位置決めされることを意味する。
【０１７１】
ある実施形態において、本明細書に記載されるディスプレイデバイスは、好適にはたとえばＬＥＤに基づくディスプレイデバイスなどに従来より見出される１つまたはそれ以上の付加的な構成要素を含む。こうした構成要素は光ガイドプレート、ディフューザ、水平輝度増強フィルム（ＢＥＦ：ｂｒｉｇｈｔｎｅｓｓ  ｅｎｈａｎｃｅｍｅｎｔ  ｆｉｌｍ）、鉛直ＢＥＦ、および反射体の１つまたはそれ以上を含むが、それらに限定されない。好適には、これらの構成要素の方向付け、製造およびディスプレイシステムへの組み込みは、当該技術分野において周知である。
【０１７２】
本明細書では実施形態において、任意の数の適用において好適に使用されるさまざまなディスプレイデバイスが提供される。本明細書において用いられる「ディスプレイデバイス」とは、ディスプレイ上でのデータなどの可視表現を可能にする構成要素の配置を示す。好適なディスプレイは、ユーザに視覚的に情報を表示するためのさまざまな平面、曲面、または別様の形状のスクリーン、フィルム、シート、またはその他の構造を含む。本明細書に記載されるディスプレイデバイスは、たとえば液晶ディスプレイ（ＬＣＤ）、テレビ、コンピュータ、携帯電話、スマートフォン、パーソナル・デジタル・アシスタント（ＰＤＡ：ｐｅｒｓｏｎａｌ  ｄｉｇｉｔａｌ  ａｓｓｉｓｔａｎｔｓ）、ゲーミングデバイス、電子読取りデバイス、およびデジタルカメラなどを包含するデバイスなどに含まれ得る。
【０１７３】
図１０に、本発明のディスプレイデバイス２００の例示的実施形態が示される。ディスプレイデバイス２００は光源２０２と、光ガイドパネル（ＬＧＰ：ｌｉｇｈｔ  ｇｕｉｄｅ  ｐａｎｅｌ）２０４と、本明細書に記載される組成物を含む発光層２０６と、ＬＣＤパネル２１６とを含む。ＱＤ増強ディスプレイ２００は、任意にはプリズム２１２および２倍輝度増強フィルム（ＤＢＥＦ：ｄｏｕｂｌｅ  ｂｒｉｇｈｔｎｅｓｓ  ｅｎｈａｎｃｅｄ  ｆｉｌｍ）２１４をも含んでもよい。光源２０２は、青色発光ダイオード（ＬＥＤ）または青色窒化ガリウム（ＧａＮ）ＬＥＤであってもよい。
【０１７４】
均一な照明を生成するために、光源２０２からの青色光は最初に、一連の不均一に間隔を置かれた隆起または光抽出機構２２４と、光抽出機構２２４の後ろの反射体２１８とを含み得るＬＧＰ２０４を通過する。青色光２２０によって示されるとおり、ＬＧＰ２０４は一連の不均一に間隔を置かれた隆起または光抽出機構２２４を通じて青色光を拡散させる。隆起または光抽出機構の密度は、光源２０２から離れると増加する。ＬＧＰ２０４の前面はＬＣＤパネル２１６に面しており、ＬＧＰ２０４の背部は反射体２１８を有し、反射体２１８は別様には無駄になる光をＬＣＤパネル２１６に向けて戻すように誘導する。一実施例において、反射体２１８はたとえば白色ポリエチレンテレフタラート（ＰＥＴ：ｐｏｌｙｅｔｈｙｌｅｎｅ  ｔｅｒｅｐｈｔｈａｌａｔｅ）などの高反射性材料でできていてもよく、一実施形態においては自身の表面に衝突するすべての光の約９７％を反射する。
【０１７５】
加えてＬＣＤパネル２１６は、当該技術分野において公知の従来のＬＣＤパネルと同様に、サブピクセルにて配置された色フィルタと、前部偏光子と、後部偏光子と、液晶と、電極とを含む。一般的に、ＬＣＤパネル２１６とＤＢＥＦ２１４との間には空気の空間がある。
【０１７６】
一般的に、発光層２０６は、発光層２０６から白色光２２２が出るように光源２０２からの青色光２２０の一部を伝達するように構成される。発光層２０６は、ＬＥＤからの青色光２２０を量子ドットを通じて赤色光および緑色光に能動的に変換する赤色量子ドット（ＱＤ）２０８Ａおよび緑色ＱＤ２０８Ｂのグループを含む。ＱＤ２０８Ａおよび２０８Ｂが光源２０２からの青色光によって照射されるとき、青色光はＱＤ２０８Ａおよび２０８Ｂの光ルミネセンスを起こすことによって二次的な光を生じる。二次的な光の色は一般的に、ＱＤ２０８Ａおよび２０８Ｂのサイズ、サイズ分布および組成の関数である。
【０１７７】
図１０に示されるとおり、発光層２０６はさらに、中にＱＤ２０８Ａおよび２０８Ｂが配された基体を含む。基体は光源２０２からの光を通過させる。
【０１７８】
ＱＤ増強ディスプレイの構成は変わり得ることが当業者に認識されるだろう。たとえば、いくつかの実施形態における直接照明構成を含むその他の照明構成が用いられてもよい。代替的実施形態においては、プリズム２１２が除去されるか、またはさらなる輝度増強構成要素に置き換えられてもよい。別の実施形態においては、ＤＢＥＦ２１４が除去されてもよい。
【０１７９】
さらに別の態様において、本発明は発光ダイオードデバイスを提供し、この発光ダイオードデバイスは
（ｉ）陰極と、
（ｉｉ）陰極の上の電子輸送層と、
（ｉｉｉ）電子輸送層の上に形成された発光層であって、この発光層は前述された組成物を含む、発光層と、
（ｉｖ）発光層の上の正孔輸送層と、
（ｖ）正孔輸送層の上に形成された陽極とを含む。
【０１８０】
発光ダイオード（ＬＥＤ）デバイスは半導体発光構成要素であることが認識されるだろう。フィラメントを熱するために印加される高電流によって明るくなる従来の白熱電球と異なり、ＬＥＤは同等の光を放射するために低電流しか必要としない。ＬＥＤは、半導体材料において電子が正孔と結合するときに、放出されるエネルギが放射光の形で現れるという事実に基づくものである。たとえば小さい体積、長寿命、低駆動電圧、低電力消費、迅速な応答、優れた耐衝撃性、および良好な単色性などの利益を有するため、ＬＥＤはたとえばさまざまな電気器具などの発光構成要素に広く用いられる。
【０１８１】
特定の実施形態において、本発明のＱＤ含有ナノ粒子を含む発光層は、単一波長（例、青色）の光を放射する。代替的実施形態において、発光層は２つまたはそれ以上の波長の光（すなわち第１の光、第２の光など）を放射する。１つの好ましい実施形態において、発光層は同じ区域において３つの異なる波長（例、赤色、青色、および緑色）の光（すなわち第１の光、第２の光、および第３の光）を放射する。したがって、光を混合するために個別のＬＥＤを使用する従来の光源と比較して、このＬＥＤは典型的により良好な色レンダリング指数を示す。
【０１８２】
さらに別の態様において、本発明は太陽電池を提供し、この太陽電池は
（ｉ）電子伝導体層と、
（ｉｉ）前述された組成物を含み、かつ電子伝導体層に結合された電子放出層とを含む。
【０１８３】
太陽電池に関して、太陽電池は理想的には入射太陽光またはエネルギをできる限り多く収集または捕捉して、その後それを電子に変換できることが当業者に理解されるだろう。このことに関して、本明細書に記載されるＱＤ含有ナノ粒子は、入射光子を高効率で捕捉するための細かい網のように作用する、入射光に対するＱＤの密な３Ｄアレイを本質的に提供し、その後生じた電子を電子伝導体層に伝達するように構成され得ることが明らかであろう。
【０１８４】
好ましい実施形態において、本発明のＱＤ含有ナノ粒子を含む電子放出層は、２つまたはそれ以上の波長の光を吸収するように適合される。１つの特に好ましい実施形態において、電子放出層は実質的に電磁スペクトル全体にわたる光（例、第１の光、第２の光、第３の光など）を吸収するように適合される。
【０１８５】
したがって、電子放出層は好ましくは２つまたはそれ以上のグループ（すなわち２、３、４、５など）の量子ドットを含有し、各グループの量子ドットは電磁スペクトルの一部分の光を吸収するように適合される。例として、電子放出層は第１のグループの量子ドットと第２のグループの量子ドットとを含み、第１のグループの量子ドットは電磁スペクトルの第１の部分の光を吸収するように適合され、第２のグループの量子ドットは電磁スペクトルの第２の部分の光を吸収するように適合されてもよい。
【０１８６】
当該技術分野において周知であるとおり、電子伝導体層は、ＱＤ太陽電池モジュールまたは構成要素の製造に典型的に用いられる１つまたはそれ以上の好適な伝導材料を含んでもよいことが当業者には明らかであろう。
【０１８７】
関連する態様において、本発明は発光するための方法を提供し、前記方法は
（ｉ）前述された組成物を含む発光層を提供するステップと、
（ｉｉ）発光層内の量子ドットの１つまたはそれ以上による吸収が可能な周波数の電磁放射線によって発光層を励起するステップと
を含むことによって発光する。
【０１８８】
一実施形態において、本態様の方法は、ディスプレイによって放射光を受取るステップをさらに含む。
【０１８９】
特定の実施形態において、発光層は、たとえばＬＣＤディスプレイなどのディスプレイデバイスの構成要素部分である。他の実施形態において、発光層は、たとえば青色ＬＥＤなどのＬＥＤの構成要素部分である。
【０１９０】
さらなる態様において、本発明は電子を放出するための方法を提供し、前記方法は
（ｉ）前述された組成物を含む電子放出層を提供するステップと、
（ｉｉ）電子放出層内の量子ドットの１つまたはそれ以上による吸収のために好適な周波数の電磁放射線によって電子放出層を励起するステップと
を含むことによって電子を放出する。
【０１９１】
一実施形態において、本態様の方法は、太陽電池の電子伝導体層によって放出電子を受取るステップをさらに含む。したがって特定の実施形態において、電子放出層は太陽電池の構成要素部分である。
【０１９２】
さらなる態様において、本発明は固定化された複数の量子ドットを有するナノ粒子を生成するための方法を提供し、この方法は
（ｉ）金属またはメタロイド供給源を提供するステップと、
（ｉｉ）液体環境において、金属またはメタロイド供給源を塩基および任意には界面活性剤と接触させるステップと、
（ｉｉｉ）ステップ（ｉｉ）の生成物をアンカー基を示す化合物と接触させるステップと、
（ｉｖ）ステップ（ｉｉｉ）の生成物を前記量子ドットと接触させるステップと
を含むことによって、固定化された複数の量子ドットを有するナノ粒子を生成する。
【０１９３】
好ましくは、ナノ粒子は前述されたものから選択されるため、それに従って金属またはメタロイド供給源が選択される。同様に、複数の量子ドットは好適には上述のとおりである。
【０１９４】
一実施形態において、金属またはメタロイド供給源はシリカの供給源であり、アンカー基を示す化合物はアンカー基を示すシリケートである。
【０１９５】
一実施形態において、この方法はさらに、残った界面活性剤テンプレートを除去するために、アンカー基を示すナノ粒子を処理するステップを含む。
【０１９６】
界面活性剤の除去は、酸処理によるものであってもよい。
【０１９７】
一実施形態において、金属またはメタロイド供給源は液体環境においてアルコールとさらに接触する。
【０１９８】
好適には、アンカー基はチオール、アミン、カルボキシル基、ポリエチレングリコール基、炭素鎖、およびそれらの任意の組み合わせからなる群より選択される。好ましくは、アンカー基はチオールである。これに関して、アンカー基を示すシリケートは好適にはチオール含有アルコキシシラン、たとえばＭＰＴＭＳ（３−メルカプトプロピル）−トリメトキシシラン（（３−ｍｅｒｃａｐｔｏｐｒｏｐｙｌ）−ｔｒｉｍｅｔｈｏｘｙｓｉｌａｎｅ）およびＭＰＤＭＳ（３−メルカプトプロピル）−メチル−ジメトキシシラン（（３−ｍｅｒｃａｐｔｏｐｒｏｐｙｌ）−ｍｅｔｈｙｌ−ｄｉｍｅｔｈｏｘｙｓｉｌａｎｅ）などである。
【０１９９】
一実施形態においては、アンカー基が導入される前にある程度のシリカナノ粒子を形成させるために、ステップ（ｉｉ）と（ｉｉｉ）との間に少なくとも５分間（例、５分、１０分、１５分、２０分、２５分、３０分、３５分、４０分、４５分、５０分、５５分、６０分、６５分、７０分、７５分、８０分、８５分、９０分、およびそのうちの任意の範囲）の遅延期間が提供される。前述のとおり、驚くべきことに、塩基、界面活性剤、および金属またはメタロイド供給源が組み合わされるステップと、アンカー基を示す化合物が導入されるステップとの間に５分間以上の遅延を導入することによって、結果として得られるナノ粒子のより高いチオール含有量を達成できることが見出された。したがって、本方法は好ましくはこの方式で行われる。
【０２００】
一実施形態において、金属またはメタロイド供給源は液体環境において界面活性剤と接触する。代替的実施形態において、金属またはメタロイド供給源は液体環境において界面活性剤と接触しない。
【０２０１】
一実施形態においては、当該技術分野において周知であるとおり、界面活性剤は四級アンモニウム界面活性剤であってもよい。１つの好ましい実施形態において、界面活性剤はアルキルトリメチルアンモニウムブロミド、たとえばＣ１６ＴＡＢなどであるか、またはそれを含む。
【０２０２】
供給源がシリカ供給源である実施形態において、供給源は当該技術分野において公知の任意の加水分解性シリカ供給源であってもよい。好ましい実施形態において、加水分解性シリカ供給源は、たとえばＴＥＯＳおよびＴＭＯＳなどのアルキルオルトシリケートであるか、またはそれを含む。
【０２０３】
ある実施形態において、この方法は、前述したものなどの基体の中および／または上にステップ（ｉｖ）の生成物を分散させるステップをさらに含む。
【０２０４】
好適には、この態様のシリカナノ粒子は前述されたものである。
【０２０５】
明細書全体を通じた目的は、本発明を任意の１つの実施形態または特徴の特定の集合に限定することなく、本発明の好ましい実施形態を説明することであった。したがってこの開示に照らして、本発明の範囲から逸脱することなく、例示された特定の実施形態にさまざまな修正および変更が行われ得ることが当業者に認識されるだろう。
【０２０６】
本明細書において言及されるすべてのコンピュータプログラム、アルゴリズム、特許、および科学文献は、本明細書において引用により援用される。
【０２０７】
この明細書において引用される出版物に対するあらゆる言及は、その開示がオーストラリアにおける一般常識を構成することを容認するものではない。
【０２０８】
本発明がより容易に理解されて実現され得るようにするために、これから本発明の１つまたはそれ以上の好ましい実施形態を単なる例として説明する。
【実施例】
【０２０９】
実施例１
この実施例においては、注意深く設計したメソポーラスシリカナノ粒子（ＤＭＳＮ）の使用を通じた、信号増幅による２０００倍の感度増強を有する高感度ＥＬＩＳＡ（ＥＬＩＳＡ＋）の開発について示す。容易にアクセス可能な樹状孔チャネルを有するＤＭＳＮ（図１を参照）を酵素装填マトリックスとして適用して、次の利点を伴って超低濃度インスリンを検出した。（１）ＨＲＰを装填するために大きい表面積（４８４ｍ２ｇ−１）、大きい孔体積（１．３９ｃｍ３ｇ−１）、および大きい孔径（１４．５ｎｍ）を有するＤＭＳＮを使用することによって、超高度の酵素装填を達成する。（２）大きく開いた樹状チャネルは、基質分子が酵素と反応するための容易にアクセス可能な空間を可能にし、これが超高活性をもたらす。（３）超高度のＨＲＰ装填および容易にアクセス可能な孔チャネルによって、試験した市販のＥＬＩＳＡキットと比較して血清中のインスリン検出感度の２０００倍の増強を達成する。
【０２１０】
材料および方法
化学物質
セチルメチルアンモニウムクロリド（ＣＴＡＣ：Ｃｅｔｙｌｔｒｉｍｅｔｈｙｌａｍｍｏｎｉｕｍ  ｃｈｌｏｒｉｄｅ）溶液（２５ｗｔ％Ｈ２Ｏ溶液）、テトラエチルオルトシリケート（ＴＥＯＳ：ｔｅｔｒａｅｔｈｙｌｏｒｔｈｏｓｉｌｉｃａｔｅ）、トリエタノールアミン（ＴＥＡ：ｔｒｉｅｔｈａｎｏｌａｍｉｎｅ）、３−アミノプロピルトリエトキシシラン（ＡＰＴＥＳ：３−ａｍｉｎｏｐｒｏｐｙｌｔｒｉｅｔｈｏｘｙｓｉｌａｎｅ）、リン酸緩衝食塩水（ＰＢＳ：ｐｈｏｓｐｈａｔｅ  ｂｕｆｆｅｒｅｄ  ｓａｌｉｎｅ）、グルタルアルデヒド（５０ｗｔ％Ｈ２Ｏ溶液）、シクロヘキサン、クロロベンゼン、西洋ワサビペルオキシダーゼ（ＨＲＰ）、およびトルエンをシグマアルドリッチ（Ｓｉｇｍａ−Ａｌｄｒｉｃｈ）より購入した。モルモットポリクローナル対インスリン（二次抗体）をアブカム・オーストラリア社（Ａｂｃａｍ  Ａｕｓｔｒａｌｉａ  Ｐｔｙ  Ｌｔｄ．）に発注した。ヒトインスリンＥＬＩＳＡキットをライフテクノロジーズ（Ｌｉｆｅ  Ｔｅｃｈｎｏｌｏｇｉｅｓ）（オーストラリア  Ｐｔｙ  Ｌｔｄ）より購入した。すべての化学物質を受取った状態のまま精製せずに用いた。すべての実験に用いた脱イオン（Ｄｅｉｏｎｉｚｅｄ）水（ＤＩ水）（１８．２ｍＶｃｍ）は、Ｍｉｌｌｉ−Ｑシステム（ミリポア（Ｍｉｌｌｉｐｏｒｅ）、ベッドフォード（Ｂｅｄｆｏｒｄ）、ＭＡ）から得た。
【０２１１】
材料合成
ＤＭＳＮ−１［１５］の合成：１００ｍＬの丸底フラスコ内で、２４ｍＬのＣＴＡＣ溶液（２５ｗｔ％）と、０．１８ｇのＴＥＡと、３６ｍＬの水とを混合し、６０℃にて１ｈ撹拌した。次いで４ｍＬのＴＥＯＳと、１６ｍＬのシクロヘキサン（２０ｖ／ｖ％）とを混合して、溶液に加えた。溶液を１５０ｒｐｍ（１２ｈ）の撹拌速度の下で６０℃に保った。５５０℃にて５ｈの焼成後に生成物を得た。
【０２１２】
ＤＭＳＮ−２および３［１６］の合成：典型的な合成においては、４．８ｍＬ  ＣＴＡＣ（２５％水溶液）と、０．０４ｇ  ＴＥＡと、７．２ｍＬ  Ｍｉｌｌｉ−Ｑ水とを混合して水相を形成し、６０℃にて１ｈ撹拌した。次いで、４ｍＬの予備混合した油相（３．５ｍＬクロロベンゼンおよび０．５ｍＬ  ＴＥＯＳを含有する）を水相の底部に加えた。ＭＳＮ−２およびＭＳＮ−３それぞれの合成に対して、混合物を１５０ＲＰＭ（１２ｈ）および５００ＲＰＭ（１２ｈ）の撹拌速度の下で６０℃にて撹拌した。固体サンプルを１５  ０００ＲＰＭにて１５分間遠心分離し、エタノールで３回洗浄した。最終ステップにおいて、５５０℃にて５ｈの焼成後に生成物を得た。
【０２１３】
材料の特徴付け
７７ＫにおけるＭｉｃｒｏｍｅｒｉｔｉｃｓ  Ｔｒｉｓｔａｒ  ＩＩ  ３０２０システムによって、サンプルの窒素吸着等温線を得た。測定前に、未修飾／アミノ修飾サンプルを真空中で１００／８０℃にて少なくとも８ｈ脱気した。ＤＭＳＮ−２および３に対するバレット・ジョイナー・ハレンダ（ＢＪＨ）法と、ＤＭＳＮ−１［１５］に対する密度関数理論（ＤＦＴ：ｄｅｎｓｉｔｙ  ｆｕｎｃｔｉｏｎａｌ  ｔｈｅｏｒｙ）法とによって、孔径分布を算出した。典型的なブルナウアー−エメット−テラー（ＢＥＴ：Ｂｒｕｎａｕｅｒ−Ｅｍｍｅｔｔ−Ｔｅｌｌｅｒ）法を用いることによって、総孔体積および表面積を算出した。炭素フィルムで覆ったＣｕグリッド上にサンプルを分散させることによって、１００ｋＶにて動作するＪＥＯＬ  １０１０顕微鏡によってＴＥＭ画像を直接取った。ジェントルビームモードを用いて１ｋＶにて動作するＪＥＯＬ  ＪＳＭ  ７８００電界放出走査型電子顕微鏡（ＦＥ−ＳＥＭ：ｆｉｅｌｄ−ｅｍｉｓｓｉｏｎ  ｓｃａｎｎｉｎｇ  ｅｌｅｃｔｒｏｎ  ｍｉｃｒｏｓｃｏｐｅ）を用いて、ＳＥＭ画像を得た。サンプルをエタノール中に分散させ、次いでアルミニウム箔片に落とし、伝導性炭素テープに付着させた。次に、サンプルを真空中で６０℃にて１２時間乾燥した。マルバーン・インスツルメンツ（Ｍａｌｖｅｒｎ  Ｉｎｓｔｒｕｍｅｎｔｓ）からのＺｅｔａｓｉｚｅｒ  Ｎａｎｏ−ＺＳを用いて、２５℃にてζ電位測定を行った。島津（Ｓｈｉｍａｄｚｕ）ＵＶ−２４５０ダブルビーム分光光度計によって、ＵＶ−ｖｉｓ透過スペクトルを測定した。ＨＲＰおよび抗インスリンの吸光度は、それぞれ４０１ｎｍおよび２７８ｎｍにおけるものである。
【０２１４】
ＤＭＳＮのアミノ修飾
１ｇのＤＭＳＮを３０ｍＬのＡＰＴＥＳ（４ｍｍｏｌ）トルエン溶液に分散させて、１１０℃にて１８ｈ還流した。生成物を遠心分離によって集め、エタノールで３回洗浄した。粉末を室温にて一晩乾燥した。
【０２１５】
ＨＲＰおよび二次抗体の固定化
ＨＲＰ固定化法を過去の文献［７、１４］から修正した。２ｍｇのＤＭＳＮを１ｍＬのＰＢＳ緩衝液（ｐＨ７．４）に懸濁し、次いで１ｍＬの２．５％グルタルアルデヒドを加え、混合物を室温にて１ｈ撹拌した。混合物を遠心分離し、ＰＢＳで３回洗浄して余分な試薬を除去した。次のステップにおいて、沈殿物をＰＢＳに再懸濁し、２ｍｇのＨＲＰを加えた。２３ｈ撹拌した後、溶液を遠心分離し、沈殿物を洗浄して未結合ＨＲＰを除去した。ＨＲＰ濃度を測定するためのＵＶ試験のために、すべての上清を集めた。結果として得たサンプルをＤＭＳＮ−１−Ｈ、ＤＭＳＮ−２−Ｈ、およびＤＭＳＮ−３−Ｈと名付けた。
【０２１６】
二次抗体固定化法を過去の文献［７、１４］から修正した。ＨＲＰによって６ｈ固定化した後、溶液に１ｍＬの０．２ｍｇ／ｍＬ抗インスリンを加え、さらに１７ｈ撹拌した。生成物を遠心分離し、洗浄して未結合のＨＲＰおよび抗インスリンを除去した。ＨＲＰおよび抗インスリンのレベルを測定するためのＵＶ試験のために、すべての上清を集めた。結果として得たサンプルをＤＭＳＮ−１−Ｈ−Ａ、ＤＭＳＮ−２−Ｈ−Ａ、およびＤＭＳＮ−３−Ｈ−Ａと名付けた。
【０２１７】
固定化ＨＲＰの活性測定
基質としてＴＭＢ／Ｈ２Ｏ２を用いて固定化ＨＲＰの活性測定を行い、その結果を遊離ＨＲＰと比較した。異なるＨＲＰ濃度（０〜０．２５μｇｍＬ−１）を有するＤＭＳＮ−ＨのＰＢＳ溶液を調製した。次いでそれらを９６ウェルマイクロプレートにおいてＴＭＢ／Ｈ２Ｏ２と混合し（総体積５０μＬを与える）、２５℃にて１０分間インキュベートした。次いで、５０μＬの１Ｍ  ＨＣｌを加えて反応を停止した。マイクロプレートリーダーによって、４５０ｎｍにおける光学濃度（Ｏ．Ｄ．：ｏｐｔｉｃａｌ  ｄｅｎｓｉｔｙ）を読取った。
【０２１８】
超高感度ＥＬＩＳＡ
超低濃度（市販のＥＬＩＳＡキットのＬＯＤの１〜１／２０００倍＝６．８６〜３．４３×１０−３ｐｇｍＬ−１）を有する標準インスリン溶液を新しく調製した。それらは、ＥＬＩＳＡキットの標準溶液（ヒト血清中に１６８ｐｇｍＬ−１のインスリンを含有する）から段階希釈した。
【０２１９】
ＥＬＩＳＡ＋は従来のＥＬＩＳＡキットの説明書に従って、抗インスリンＨＲＰを機能化ＤＭＳＮ−Ｈ−Ａに単純に置き換えることによって行った。典型的には、５０μＬの各標準／対照／サンプルを５０μＬの抗インスリンＨＲＰとともにウェルに加え、室温にて３０分間インキュベートした。ＥＬＩＳＡ＋に対しては、抗インスリンＨＲＰと置き換えるために５０μＬ（４μｇｍＬ−１）の機能化ＤＭＳＮ−Ｈ−Ａを使用した。液体を完全にデカントし、ウェルを希釈洗浄溶液で４回洗浄した後に、１００μＬ安定化クロモゲンを加えた。１５分後、１００μＬの停止溶液（１Ｍ  ＨＣｌ）を加え、１ｈ以内にＳｙｎｅｒｇｙ  ＨＴマイクロプレートリーダーを用いて４５０ｎｍにおける吸光度を読取ることによって、プレートを測定した。対照実験に対しては、ネガティブコントロールとしてインスリン含有血清と置き換えるためにＰＢＳを用いた。すべての標準／対照／サンプルを２つ組にて実行した。
【０２２０】
低濃度（２０〜１００ｆｇｍｌ−１）の一連のインスリンサンプルを試験するために、上記手順を用いることによってＥＬＩＳＡ＋の標準曲線を構築した。回収率を試験するために、１μｌのインスリン（１ｆｇ）を５０μｌ（３ｆｇ）のインスリン標準溶液に加えると、それは理論上４ｆｇのインスリンを有するサンプルｘとなった。次いでＥＬＩＳＡ＋によってサンプルｘを試験し、標準曲線に従って算出した。回収率は、算出値と理論上の値（４ｆｇ）との差である。サンプルは２つ組で実行した。
【０２２１】
結果および考察
ＤＭＳＮの合成および特徴付け
ＨＲＰ装填およびＥＬＩＳＡ＋感度に対する孔径の影響を調べるために、類似の構造だが異なる孔径を有する３つのＭＳＮを選択した［１５、１６］。孔径の増加とともに、３つのＭＳＮをＤＭＳＮ−１（６．９ｎｍ）、ＤＭＳＮ−２（１６ｎｍ）、およびＤＭＳＮ−３（４０ｎｍ）と表示した。ＨＲＰ固定化のためにＤＭＳＮ内に−ＮＨ２をグラフトするためにアミノ修飾を行い（ＥＳＭにおけるスキームＳ１）、機能化の後に３つのＤＭＳＮのメソ構造が維持されることを示した。ＤＭＳＮの構造を特徴付けるために、ＴＥＭおよびＳＥＭを用いる。図７のＴＥＭ画像は、アミノ修飾の前（図７（ａ、ｃ、ｅ）および後（図７（ｂ、ｄ、ｆ））のＤＭＳＮの球状構造および孔チャネルを表示する。特に、ＤＭＳＮ−２の開放孔チャネルを図２のＴＥＭおよびＳＥＭ画像によって明らかにしている。
【０２２２】
ＤＭＳＮの孔径を評価するために、窒素吸着を行った。吸着−脱着プロットは、すべてのＤＭＳＮに対してＩＶ型の等温線を示す（図８）。ＤＭＳＮ−１［１５］に対する密度関数理論（ＤＦＴ）法と、ＭＳＮ−２および３に対するバレット・ジョイナー・ハレンダ（ＢＪＨ）法とによって、孔径分布を算出した。アミノ修飾ＭＳＮ−１および２は、元のものと比較したときに低減した孔径を有する（ＤＭＳＮ−１：６．９ｎｍから４．９ｎｍ；ＤＭＳＮ−２：１６ｎｍから１４．５ｎｍ）のに対し、ＤＭＳＮ−３では有意な減少は観察できない。同様に、典型的なブルナウアー−エメット−テラー（ＢＥＴ）法によって算出した総孔体積および表面積は、アミノ修飾後にすべてのＤＭＳＮに対して減少する（表１）が、ＤＭＳＮ−３−ＮＨ２については他の２つと比べて少ない低減を観察した。孔径／孔体積／表面積の減少は、アミノ基による内部孔表面の占有によるものであり、この傾向は小さい孔の材料に対してより明白であり、これは過去の報告とも一致している［１７、１８］。
【０２２３】
ＤＭＳＮ−１（４．９ｎｍ）、ＤＭＳＮ−２（１４．５ｎｍ）、およびＤＭＳＮ−３（４０ｎｍ）の孔径が異なることによって、ＨＲＰ／二次抗体の装填および最終的にはＥＬＩＳＡの感度に対する孔径の影響の調査ができる。３つのうち、ＨＲＰよりも大きいが二次抗体よりも小さい孔径を有するＤＭＳＮ−２は、ＨＲＰ装填に対してメソ細孔を利用可能にできる一方で、抗原−抗体結合に対する外表面上の二次抗体を制限するため、最高の性能を有することが期待される。ζ電位測定は、元のＤＭＳＮ−１／２／３に対する電荷がそれぞれ−２５、−１８．４、および−２７．３であるのに対し、アミノ修飾ＤＭＳＮ−１／２／３−ＮＨ２に対する電荷は３６、１４、および２６であることを示す。電荷は負から正に変化し、アミノ修飾の成功を示した（表１）。
【０２２４】
ＨＲＰの固定化
図６［７］に示した十分に開発された方法を用いて共有結合を通じてＨＲＰの固定化を行い、結合剤としてグルタルアルデヒドを使用した。共有結合は、感度の低下をもたらし得るＥＬＩＳＡプロセス中のＨＲＰの漏出を回避するだろう。結果として得た材料をＤＭＳＮ−１−Ｈ、ＤＭＳＮ−２−Ｈ、およびＤＭＳＮ−３−Ｈと名付け、これらはそれぞれ２８３、３９０、および３８２ｍｇｇ−１の装填量を有した。ＤＭＳＮ−２（３９０ｍｇｇ−１）と比べて、ＤＭＳＮ−１の孔径（４．９ｎｍ、ＮＨ２修飾有）はＨＲＰ（６＊５＊４ｎｍ）よりもわずかに小さく、このためＨＲＰがメソ細孔に入る可能性が低くなるため、装填量は少なくなる（２８３ｍｇｇ−１）。アミノ修飾ＤＭＳＮ−３の大きい表面積および孔体積は高い装填容量を与えるが、非常に大きい孔径（４０ｎｍ）はＨＲＰに対する捕捉効果が少ないため、その相乗効果の結果得られるＨＲＰ装填量は３８２ｍｇｇ−１であり、これはもっと小さい表面積および孔体積を有するＤＭＳＮ−２（３９０ｍｇｇ−１）と類似した量である。
【０２２５】
ＨＲＰの活性試験
固定化ＨＲＰの活性を知るために、その触媒特性を遊離ＨＲＰと比較した。図３は、ＨＲＰの濃度と４５０ｎｍにおける光学濃度（Ａ４５０）との線形的関係を示す。各線形回帰曲線の傾斜から算出したＤＭＳＮ−Ｈの活性は、ＤＭＳＮ−１−Ｈ、ＤＭＳＮ−２−Ｈ、およびＤＭＳＮ−３−Ｈに対して５％、８７％、および８５％である。ＭＳＮ−１におけるＨＲＰの超低活性は、ＨＲＰと類似したサイズの小さいメソ細孔によって制限される、装填ＨＲＰと基質との限られた反応の結果によるものであろう。ＤＭＳＮ−２−ＨおよびＤＭＳＮ−３−Ｈにおける８７％および８５％の触媒特性は、容易にアクセス可能な孔チャネルを伴う大きい孔径が高い酵素活性に対して有益であることを示唆する。
【０２２６】
二次抗体の固定化
固定化ＨＲＰの酵素活性の大部分を維持できることを確かめた後に、超高感度ＥＬＩＳＡ＋に対する標識としてＨＲＰおよび二次抗インスリン抗体の両方を有するＤＭＳＮ（ＤＭＳＮ−１−Ｈ−Ａ、ＤＭＳＮ−２−Ｈ−Ａ、およびＤＭＳＮ−３−Ｈ−Ａと示す）を開発した。ＨＲＰの装填後に、ＤＭＳＮ上の残りの−ＣＨＯ基を共有結合に用いて二次抗体の固定化を行い、そのプロセスはＨＲＰ装填（スキームＳ１）と同様である。この条件におけるＨＲＰの装填量は上記と同様である。５７、６０、５５ｍｇｇ−１（表３）の二次抗体を、それぞれＤＭＳＮ−１、ＤＭＳＮ−２、およびＤＭＳＮ−３に接合した。二次抗体の装填量に対するＤＭＳＮ間の有意差は観察せず、これは供給比率（１００ｍｇ抗体：１ｇ  ＤＭＳＮ）が小さいことによるものであろう。
【０２２７】
ＥＬＩＳＡ＋を用いた血清中のインスリンの高感度検出
ＨＲＰおよび二次抗体の両方を有する機能性ＤＭＳＮを、ヒト血清における超高感度インスリン検出に適用した。市販のＥＬＩＳＡキットの説明書に示唆されるとおり７．７ｐｇｍｌ−１の検出限界（ＬＯＤＣ）を有する標準溶液を希釈することによって、すべてのインスリンサンプル（３．８５ｆｇｍｌ−１〜７．７ｐｇｍｌ−１の範囲）を新たに調製する。色信号を増幅するためにＤＭＳＮ−２−Ｈ−ＡおよびＤＭＳＮ−３−Ｈ−Ａを用いるとき（図４）、検出限界は３．８５ｆｇｍｌ−１に下がり、これはＬＯＤＣの１／２０００に等しい。ＤＭＳＮ−２−Ｈ−ＡおよびＤＭＳＮ−３−Ｈ−Ａは同じ検出限界を有するが、前者の方が高いＯＤ強度を与えるため、これが３つのＤＭＳＮのうちで最良の信号増幅候補である。一方、ＤＭＳＮ−１−Ｈ−Ａの最低検出可能濃度は７．７ｆｇｍｌ−１（ＬＯＤＣの１／１０００）であり、これは他の２つのＤＭＳＮよりも高い。これはＨＲＰの装填が少ないことおよび低活性のためである。
【０２２８】
市販のＥＬＩＳＡキットと比べて、ＥＬＩＳＡ＋は検出感度の２０００倍の増強を示す。これは、好適な孔径および開放孔チャネルを有するＤＭＳＮ−２における、酵素の高活性および高い呈色反応効率によって達成される。加えて、二次抗体の分布も高感度に対する重要な役割を果たす。ＤＭＳＮ−１およびＤＭＳＮ−２の場合、二次抗体のサイズが大きい（約２０ｎｍ）ことが、それらの場所を外表面に制限している。一方、ＤＭＳＮ−３の大きい孔径（４０ｎｍ）は孔の内側への二次抗体の装填を可能にするだろうが、それは二次抗体と抗原（インスリン）との結合を妨げ、おそらくはこれがＤＭＳＮ−２−Ｈ−Ａと比べてＤＭＳＮ−３−Ｈ−Ａの感度が低い理由であろう。
【０２２９】
洗浄プロセスの後にもウェルにいくらかの遊離ナノ粒子（ＤＭＳＮ−Ｈ−Ａ）が固着しているかもしれず、それがいくらかの色を生成する可能性があることを考慮して、残ったＤＭＳＮ−Ｈ−Ａからの色信号を評価するために、ＤＭＳＮ−Ｈ−Ａのみの対照グループ（図４）を設定した。対照グループにもすべてのインキュベーションおよび洗浄ステップを伴う標準的手順を適用したが、インスリン（抗原）は加えなかった。各固着ＤＭＳＮ−Ｈ−Ａ（対照グループ）からの平均信号強度はＤＭＳＮ−１−Ｈ−Ａ、ＤＭＳＮ−２−Ｈ−Ａ、およびＤＭＳＮ−３−Ｈ−Ａに対して０．１１５、０．５９４、および０．３１４であり、これを図４の濃度１の区域に示している。つまり、図４に示した各実験グループの強度値は、検出値から対応する対照の値を引くことによって算出した絶対的色変化を表す。
【０２３０】
低濃度（２０〜１００ｆｇｍｌ−１）の一連のインスリンサンプルを試験することによって、ＥＬＩＳＡ＋の定量化能力を確認するための較正曲線を構築した。その曲線を図５に示しており、この曲線は０．９９７５の線形回帰係数（Ｒ２）を有し、これはＥＬＩＳＡ＋のヒトインスリン定量化に対する信頼性が高いことを示唆する。７．７ｐｇｍｌ−１の定量化限界を有する市販のキットと比べて、ＥＬＩＳＡ＋は極めて高い感度を示す。ＥＬＩＳＡ＋の定量化効率をさらに確認するために、１μｌの１ｐｇｍｌ−１インスリンを標準溶液に加えることによって、回収率を測定した。ＥＬＩＳＡ＋の回収率は８１％であり、これは前の報告に匹敵する［１９、２０］。ある研究において、１１１ｐＭ（６４０ｐｇｍｌ−１）の濃度のインスリンの検出のためにＩＣＰ−ＭＳを使用したとき、９１％の回収率が達成される［２０］。別の報告は低存在量（１２１ｐｇｍｌ−１）ヒトインスリン検出のために液体クロマトグラフィーを用いたが、回収率はわずか３３．２％〜５１．７％である［１９］。小体積（１μｌ）による添加の回収率が高いことは、微量または限られた体積の貴重なサンプルの高感度検出を確実にする。
【０２３１】
結論
色信号増幅のための高ＨＲＰ装填および容易にアクセス可能な樹状孔チャネルを有するＤＭＳＮを用いることによって、超高感度ＥＬＩＳＡ＋の開発に成功した。市販のＥＬＩＳＡキットと比べて、血清中の検出感度の２０００倍の増強を達成する。この研究は、色増幅のためにＤＭＳＮを用いることによってＥＬＩＳＡの効率を改善するという素晴らしいアイデアを提案する。さらに、他のタンパク質の超高感度検出のためにＥＬＩＳＡ＋を広く使用できる。さらに、ＥＬＩＳＡ＋を現在の技術と結合させて優れた性能を達成できる可能性が高い。
【０２３２】
上記に加え、開発したＤＭＳＮは大きな開放孔構造を示し、これは量子ドットの容易な装填および孔の壁における適切な制限のない配置を促進することによって、そこからの任意の放射光のクエンチングを最小化してもよい。
【０２３３】
【表１】
2019518958.tif 000003
【０２３４】
実施例２  −  チオール修飾樹状シリカ粒子の合成
材料および方法：（チオール）
化学物質：テトラエチルオルトシリケート（ＴＥＯＳ）、トリエタノールアミン（ＴＥＡ）、（３−メルカプトプロピル）トリメトキシシラン（ＭＰＴＭＳ）、サリチル酸ナトリウム、セチルトリメチルアンモニウムブロミド（ＣＴＡＢ）、エタノール、および塩酸（３７％ｗｔ）をシグマアルドリッチより購入した。実験全体にわたり、実験室精製システムから得た二重蒸留水を用いた。すべての実験において、使用前に水を超音波槽内で脱酸素し、次いでＮ２ガスを１０分間通気した。
【０２３５】
Ｔ−ＭＳＮの合成。典型的な合成においては、８０℃にて３０分間の強力な撹拌の下で、ＴＥＡ（６８ｍｇ）を蒸留水（２５ｍＬ）に溶解した。ＣＴＡＢ（３８０ｍｇ）およびサリチル酸ナトリウム（８４ｍｇ）を加えた後、得られた混合物を１ｈ撹拌し、次いでＴＥＯＳ（３．８ｍｌ）を加えた。８０℃にて３０分間さらに撹拌した後、反応溶液にＭＰＴＭＳ（０．１６２５ｍｌ）を加えた。６ｈ後に遠心分離によって生成物を集め、エタノールで数回洗浄して残余反応物を除去し、その後６０℃にて６ｈ室温の塩酸エタノール溶液で３回抽出してテンプレートＣＴＡＢを除去した。最終生成物をＴ−ＭＳＮと示し、水（３０ｍｌ）中に分散させた。
【０２３６】
結果。上記合成によって生成した粒子は、図９に示すとおり、中心コアから半径方向に出たスパイクを有する樹状構造を有した。ＴＥＭによって測定した平均粒子直径は１４５ｎｍであることを見出したのに対し、動的光散乱（ＤＬＳ、Ｚｅｔａｓｉｚｅｒ）によって測定した平均粒径はわずかに高い１６４ｎｍであることを見出した。窒素吸着分析は、１４．３ｎｍの平均孔径および５２８ｍ２／ｇのＢＥＴ表面積を示した。ＣＨＮＳ元素分析計を用いて測定した硫黄含有量は５．９７ｗｔ．％であると定めた。
【０２３７】
実施例３  −  チオール修飾粒子への量子ドットの装填
直径４ｎｍのＣｄＳｅ量子ドットを１０ｍｇ／ｍＬの濃度で１ｍＬのＣＨＣｌ３に分散させた。これに実施例２で合成したＴ−ＭＳＮ粒子の分散物（１ｍＬエタノール中に１ｍｇ）を加えた。Ｔ−ＭＳＮ粒子を量子ドットとともに数分間振とうし、得られた混合物を遠心分離してＥｔＯＨで数回洗浄した。Ｔ−ＭＳＮ１グラム当り０．６ｇの量子ドットの装填量にて、Ｔ−ＭＳＮ粒子への量子ドットの装填を成功させた。
【０２３８】
実施例４  −  シリカナノ粒子合成の代替的方法
方法。この実施例においては、ストーバー（Ｓｔｏｅｂｅｒ）合成条件によるワンポットの無界面活性剤プロセスによって、単分散メソポーラスシリカナノ粒子を合成した。典型的には、撹拌下でエタノール（４０ｍＬ）と、蒸留水（１０ｍＬ）と、水酸化アンモニウム（１．５６ｍＬ）と、エチレンジアミン（ｅｔｈｙｌｅｎｅｄｉａｍｉｎｅ）溶液（ＥＤＡ、０．２２５ｍＬ）とを混合することによって、アルコール水溶液を調製した。その後、上述の溶液に３−アミノフェノール（０．４１２ｇ）、ホルムアルデヒド溶液（０．９ｍＬ）、ＴＥＯＳ（１．５６ｍＬ）を加えた。次いで、混合物を５ｈ強く撹拌した。こうして合成した複合体を、遠心分離、エタノール洗浄、および乾燥によって集めた。最後に、空気中での焼成後に単分散メソポーラスシリカナノ粒子を収集した。
【０２３９】
特徴付け。ＴＥＭ画像（図１１Ａ）は、均一な形態を有する良好に分散されたシリカナノ粒子が得られることを示す。図１１Ｂに示すとおり、平均粒子直径は適切に１８０±５ｎｍであり、粒子はナノサイズの放射状のスパイクを示すことが明らかである。ＳＥＭ画像（図１１Ｃ）はさらに、シリカスパイクの稠密な分布を有する均一なサイズのシリカナノ粒子を示す。窒素吸着および脱着等温線（図１１Ｄ）は、明確なヒステリシスループを有する典型的なＩＶ型等温線を示し、これは高度のメソ多孔性の存在を示す。吸着枝から導出した対応するバレット・ジョイナー・ハレンダ（ＢＪＨ）孔径分布曲線（図１１Ｄ、挿入図の曲線）は、９．１ｎｍを中心とした比較的広いピークを示す。
【０２４０】
参考文献
【０２４１】
【表２】
2019518958.tif 000004
【０２４２】
【表３】
2019518958.tif 000005
【０２４３】
【表４】
2019518958.tif 000006
【図１】
2019518958.tif 000007
【図２】
2019518958.tif 000008
【図３】
2019518958.tif 000009
【図４】
2019518958.tif 000010
【図５】
2019518958.tif 000011
【図６】
2019518958.tif 000012
【図７】
2019518958.tif 000013
【図８】
2019518958.tif 000014
【図９】
2019518958.tif 000015
【図１０】
2019518958.tif 000016
【図１１Ａ】
2019518958.tif 000017
【図１１Ｂ】
2019518958.tif 000018
【図１１Ｃ】
2019518958.tif 000019
【図１１Ｄ】
2019518958.tif 000020
【国際調査報告】
2019518958.tif 000021
2019518958.tif 000022
2019518958.tif 000023
2019518958.tif 000024
2019518958.tif 000025
2019518958.tif 000026
2019518958.tif 000027